(57)【要約】【課題】結晶化度の高いＩｎ−Ｚｎ酸化物膜を成膜可能なスパッタリング用ターゲット、およびその使用方法を提供する。【解決手段】平均粒径が０．０６μｍ以上３μｍ以下である複数の結晶粒を有する多結晶Ｉｎ−Ｚｎ酸化物を含むスパッタリング用ターゲットである。また、その使用方法であって、結晶粒は、劈開面を有し、スパッタリング用ターゲットにイオンを衝突させることによってそれぞれの劈開面からスパッタ粒子を剥離させ、スパッタ粒子が正に帯電することで、スパッタ粒子同士が互いに反発しながら被成膜面に均一に堆積する。【選択図】図１
2014037623.tif 000002
【特許請求の範囲】
【請求項１】
複数の結晶粒を有する多結晶Ｉｎ−Ｚｎ酸化物を含み、
前記結晶粒の平均粒径が３μｍ以下であることを特徴とするスパッタリング用ターゲット。
【請求項２】
複数の結晶粒を有する多結晶Ｉｎ−Ｚｎ酸化物を含み、
前記結晶粒のうち、粒径が０．０６μｍ以上１μｍ未満である割合が２０％以上であることを特徴とするスパッタリング用ターゲット。
【請求項３】
請求項１または請求項２において、
前記結晶粒は、三方晶または六方晶であることを特徴とするスパッタリング用ターゲット。
【請求項４】
請求項１乃至請求項３のいずれか一において、
前記結晶粒は、劈開面を有することを特徴とするスパッタリング用ターゲット。
【請求項５】
多結晶Ｉｎ−Ｚｎ酸化物を含むスパッタリング用ターゲットの使用方法であって、
前記スパッタリング用ターゲットから剥離した平板状の正に帯電した複数のスパッタ粒子が、互いに反発しながら被成膜面に堆積することを特徴とするスパッタリング用ターゲットの使用方法。
【請求項６】
多結晶Ｉｎ−Ｚｎ酸化物を含むスパッタリング用ターゲットの使用方法であって、
前記多結晶Ｉｎ−Ｚｎ酸化物にイオンを衝突させることによって平板状の複数のスパッタ粒子を剥離させ、
前記複数のスパッタ粒子が正に帯電することで、互いに反発しながら被成膜面に堆積することを特徴とするスパッタリング用ターゲットの使用方法。
【請求項７】
複数の結晶粒を有する多結晶Ｉｎ−Ｚｎ酸化物を含むスパッタリング用ターゲットの使用方法であって、
前記結晶粒は、劈開面を有し、前記結晶粒にイオンを衝突させることによってそれぞれの劈開面からスパッタ粒子を剥離させ、
前記スパッタ粒子が正に帯電することで、前記スパッタ粒子同士が互いに反発しながら被成膜面に堆積することを特徴とするスパッタリング用ターゲットの使用方法。
【請求項８】
請求項５乃至請求項７のいずれか一項において、
前記スパッタ粒子は、六角柱状であることを特徴とするスパッタリング用ターゲットの使用方法。
【請求項９】
多結晶Ｉｎ−Ｚｎ酸化物を含むスパッタリング用ターゲットから複数の平板状のスパッタ粒子を剥離させ、前記平板状のスパッタ粒子を正に帯電させつつ互いに反発させながら被成膜面に輸送し、前記被成膜面においては前記平板状の正に帯電した複数のスパッタ粒子を正電荷が帯びていない領域に平板面が付着するように堆積させることを特徴とする酸化物膜の作製方法。
【請求項１０】
多結晶Ｉｎ−Ｚｎ酸化物を含むスパッタリング用ターゲットにイオンを衝突させて、前記スパッタリング用ターゲットから剥離した平板状の正に帯電した複数のスパッタ粒子を、互いに反発させながら被成膜面に輸送し、前記被成膜面においては前記平板状の正に帯電した複数のスパッタ粒子を正電荷が帯びていない領域に平板面が付着するように堆積させることを特徴とする酸化物膜の作製方法。
【請求項１１】
劈開面を有する多結晶Ｉｎ−Ｚｎ酸化物を含むスパッタリング用ターゲットにイオンを衝突させて、前記劈開面から剥離した平板状の正に帯電した複数のスパッタ粒子を、互いに反発させながら被成膜面に輸送し、前記被成膜面においては前記平板状の正に帯電した複数のスパッタ粒子が正に帯電していない領域に平板面が付着するように堆積させることを特徴とする酸化物膜の作製方法。
【請求項１２】
請求項９乃至１１のいずれか一項において、
前記平板状のスパッタ粒子は結晶性を有する粒子であることを特徴とする酸化物膜の作製方法。
【請求項１３】
請求項１２において、
平板状のスパッタ粒子は六角柱状であって、該六角柱状における六角形の面と垂直な方向に前記結晶のｃ軸が配向していることを特徴とする酸化物膜の作製方法。
【発明の詳細な説明】
【技術分野】
【０００１】
スパッタリング用ターゲット、およびその作製方法に関する。また、前述のスパッタリング用ターゲットを用いてスパッタリング成膜される酸化物膜、およびその酸化物膜を用いた半導体装置に関する。
【０００２】
なお、本明細書において半導体装置とは、半導体特性を利用することで機能しうる装置全般をいい、電気光学装置、半導体回路および電子機器は全て半導体装置である。
【背景技術】
【０００３】
絶縁表面を有する基板上に形成された半導体薄膜を用いてトランジスタを構成する技術が注目されている。該トランジスタは集積回路（ＩＣ）や画像表示装置（表示装置）のような電子デバイスに広く応用されている。トランジスタに適用可能な半導体薄膜としてシリコン膜が広く知られているが、その他として酸化物半導体膜が注目されている。
【０００４】
例えば、電子キャリア密度が１０１８／ｃｍ３未満である、Ｉｎ、ＧａおよびＺｎを含む非晶質酸化物半導体膜を用いたトランジスタが開示されており、当該酸化物半導体膜の成膜方法としてはスパッタリング法が最適とされている（特許文献１参照。）。
【０００５】
また、ＩｎおよびＺｎを含む非晶質酸化物半導体膜を用いたトランジスタが開示されている（特許文献２参照。）。
【０００６】
ＩｎおよびＺｎを含む酸化物半導体膜は、キャリア密度の制御性が高いものの、非晶質化しやすく、物性が不安定であるという問題があった。
【０００７】
一方、結晶性酸化物半導体膜を用いたトランジスタは、非晶質酸化物半導体膜を用いたトランジスタと比べ、優れた電気特性および信頼性を有することが報告されている（非特許文献１参照。）。
【先行技術文献】
【特許文献】
【０００８】
【特許文献１】特開２００６−１６５５２８号公報
【特許文献２】特開２０１０−１８４７９号公報
【非特許文献】
【０００９】
【非特許文献１】Ｓｈｕｎｐｅｉ  Ｙａｍａｚａｋｉ，  Ｊｕｎ  Ｋｏｙａｍａ，  Ｙｏｓｈｉｔａｋａ  Ｙａｍａｍｏｔｏ  ａｎｄ  Ｋｅｎｊｉ  Ｏｋａｍｏｔｏ，  ”Ｒｅｓｅａｒｃｈ，  Ｄｅｖｅｌｏｐｍｅｎｔ，  ａｎｄ  Ａｐｐｌｉｃａｔｉｏｎ  ｏｆ  Ｃｒｙｓｔａｌｌｉｎｅ  Ｏｘｉｄｅ  Ｓｅｍｉｃｏｎｄｕｃｔｏｒ”  ＳＩＤ  ２０１２  ＤＩＧＥＳＴ  ｐｐ１８３−１８６
【発明の概要】
【発明が解決しようとする課題】
【００１０】
Ｉｎ−Ｚｎ酸化物膜の成膜方法であって、結晶性のＩｎ−Ｚｎ酸化物膜を作製する方法を提供することを課題の一とする。
【００１１】
当該Ｉｎ−Ｚｎ酸化物膜を成膜可能なスパッタリング用ターゲットを提供することを課題の一とする。
【００１２】
当該スパッタリング用ターゲットの使用方法を提供することを課題の一とする。
【００１３】
Ｉｎ−Ｚｎ酸化物膜を用いた電気特性の安定したトランジスタを提供することを課題の一とする。
【００１４】
当該トランジスタを有する信頼性の高い半導体装置を提供することを課題の一とする。
【課題を解決するための手段】
【００１５】
本発明の一態様は、複数の結晶粒を有する多結晶Ｉｎ−Ｚｎ酸化物を含み、結晶粒の平均粒径が３μｍ以下のスパッタリング用ターゲットである。
【００１６】
また、結晶粒は、劈開面を有する。劈開面とは、結晶を構成する原子または分子の結合が弱い面（劈開する面または劈開しやすい面のこと）をいう。なお、結晶粒の粒径は、例えば電子後方散乱回折法によって測定することができる。
【００１７】
または、本発明の一態様は、多結晶Ｉｎ−Ｚｎ酸化物を含むスパッタリング用ターゲットの使用方法であって、スパッタリング用ターゲットから剥離した平板状の正に帯電した複数のスパッタ粒子が、互いに反発しながら被成膜面に堆積するスパッタリング用ターゲットの使用方法である。
【００１８】
または、本発明の一態様は、多結晶Ｉｎ−Ｚｎ酸化物を含むスパッタリング用ターゲットの使用方法であって、スパッタリング用ターゲットにイオンを衝突させることによって平板状の複数のスパッタ粒子を剥離させ、複数のスパッタ粒子が正に帯電することで、互いに反発しながら被成膜面に堆積するスパッタリング用ターゲットの使用方法である。
【００１９】
または、本発明の一態様は、平均粒径の３μｍ以下である複数の結晶粒を有する多結晶Ｉｎ−Ｚｎ酸化物を含むスパッタリング用ターゲットの使用方法であって、結晶粒は、劈開面を有し、スパッタリング用ターゲットにイオンを衝突させることによってそれぞれの劈開面からスパッタ粒子を剥離させ、スパッタ粒子が正に帯電することで、スパッタ粒子同士が互いに反発しながら被成膜面に堆積するスパッタリング用ターゲットの使用方法である。
【００２０】
なお、スパッタ粒子は、六角柱状であると均一に堆積しやすいため好ましい。従って、結晶粒は、六方晶であると好ましい。結晶粒が六方晶である場合、劈開面から剥離されたスパッタ粒子は内角が１２０°である概略正六角形の上面および下面を有する六角柱状となる。なお、結晶粒は三方晶であってもよい。
【００２１】
または、本発明の一態様は、前述のいずれかの方法でスパッタ粒子を堆積させるＩｎ−Ｚｎ酸化物膜の作製方法である。
【００２２】
このようにして剥離したスパッタ粒子は、結晶粒の一部を剥離することで形成されるため、高い結晶性を有する。従って、当該スパッタ粒子が被成膜面に到達し、堆積することで、結晶化度の高いＩｎ−Ｚｎ酸化物膜を成膜することができる。
【００２３】
スパッタリング用ターゲットが平均粒径の３μｍ以下である複数の結晶粒を有することで、当該スパッタリング用ターゲットにイオンを衝突させたときに、結晶粒の劈開面からスパッタ粒子を剥離させることができる。
【００２４】
なお、スパッタ粒子は劈開面から剥離するため、その形状は平板状（ペレット状ともいう。）となる。また、平板状のスパッタ粒子は、安定性の観点から自明なように、劈開面（平板面）と被成膜面とが平行になるよう被成膜面に付着する割合が高い。従って、成膜されるＩｎ−Ｚｎ酸化物膜の結晶部は一つの結晶軸に対して配向することになる。例えば、結晶粒の劈開面がａ−ｂ面に平行な面である場合、Ｉｎ−Ｚｎ酸化物膜の結晶部はｃ軸配向する。即ち、被成膜面の法線ベクトルとＩｎ−Ｚｎ酸化物膜に含まれる結晶部のｃ軸とが平行になる。ただし、ａ軸はｃ軸を基準に回転自在であるため、Ｉｎ−Ｚｎ酸化物膜に含まれる複数の結晶部のａ軸の方向は一様ではない。
【００２５】
スパッタ粒子は理想的には単結晶であるが、イオンの衝突の影響などによって一部の結晶性が低下していても構わない。従って、成膜されるＩｎ−Ｚｎ酸化物膜は結晶部と結晶部との間に結晶性の低い領域を含むことがある。なお、結晶部と結晶部の間に結晶性の低い領域を含むことで、Ｉｎ−Ｚｎ酸化物膜中の結晶粒界が不明瞭となる。例えば、透過型電子顕微鏡（ＴＥＭ：Ｔｒａｎｓｍｉｓｓｉｏｎ  Ｅｌｅｃｔｒｏｎ  Ｍｉｃｒｏｓｃｏｐｅ）による観察像では、結晶部同士の境界、即ち結晶粒界を明確に判別できない。そのため、本発明の一態様に係るＩｎ−Ｚｎ酸化物膜は、結晶粒界に起因する電子移動度の低下が抑制されるため、高い電子移動度を有する。
【００２６】
なお、スパッタリング用ターゲットは、好ましくは相対密度が９０％以上、９５％以上、または９９％以上である。なお、スパッタリング用ターゲットの相対密度とは、スパッタリング用ターゲットの密度と、それと同一組成の物質の気孔のない状態における密度との比をいう。
【００２７】
以下に、前述のいずれかの方法でスパッタ粒子を堆積させる方法により得られるＩｎ−Ｚｎ酸化物膜の結晶化度をさらに高める方法を示す。
【００２８】
Ｉｎ−Ｚｎ酸化物膜の不純物混入を低減することで、不純物によって結晶状態が崩れることを抑制でき、結晶化度の高いＩｎ−Ｚｎ酸化物膜を成膜することができる。例えば、成膜室内に存在する不純物濃度（水素、水、二酸化炭素および窒素など）を低減すればよい。また、成膜ガス中の不純物濃度を低減すればよい。具体的には、露点が−８０℃以下、好ましくは−１００℃以下である成膜ガスを用いる。
【００２９】
また、被成膜面が微細な凹凸を有すると、Ｉｎ−Ｚｎ酸化物膜の結晶化度を低下させる。従って、Ｉｎ−Ｚｎ酸化物膜の被成膜面の平坦性を高めることで結晶化度の高いＩｎ−Ｚｎ酸化物膜を成膜することができる。
【００３０】
また、成膜時の加熱温度を高めると、結晶化度の高いＩｎ−Ｚｎ酸化物膜を成膜することができる。例えば、成膜時の加熱温度を１００℃以上７４０℃以下、好ましくは２００℃以上５００℃以下とすればよい。成膜時の加熱温度を高めることで、平板状のスパッタ粒子が被成膜面に到達した際に、被成膜面上でマイグレーションが起こり、スパッタ粒子の劈開面と平行な面が被成膜面に付着しやすくなる。その結果、結晶化度の高いＩｎ−Ｚｎ酸化物膜を成膜することができる。
【００３１】
また、成膜時のプラズマダメージが軽減されることにより、結晶化度の高いＩｎ−Ｚｎ酸化物膜を成膜することができる。従って、成膜ガス中の酸素割合を高め、電力を最適化することで、結晶化度の高いＩｎ−Ｚｎ酸化物膜を成膜することができる。例えば、成膜ガス中の酸素割合は、３０体積％以上、好ましくは５０体積％以上、より好ましくは８０体積％以上、さらに好ましくは１００体積％とする。
【００３２】
加えて、成膜後に加熱処理を行うことで、Ｉｎ−Ｚｎ酸化物膜の結晶化度を高めることができる。これは、加熱処理によってＩｎ−Ｚｎ酸化物膜中の不純物濃度が低減されるためである。加熱処理は、不活性雰囲気または減圧下で行うと不純物濃度を低減する効果が高い。また、不活性雰囲気または減圧下で加熱処理を行った後に、酸化性雰囲気で加熱処理を行うと好ましい。不活性雰囲気または減圧下で加熱処理を行うと、Ｉｎ−Ｚｎ酸化物膜中の不純物濃度の低減とともにＩｎ−Ｚｎ酸化物膜中に酸素欠損が生じてしまうことがある。そのため、酸化性雰囲気における加熱処理を行うことで、Ｉｎ−Ｚｎ酸化物膜中の酸素欠損を低減することが好ましい。
【００３３】
以上のようにして、結晶化度の高いＩｎ−Ｚｎ酸化物膜を成膜することができる。
【００３４】
このような、結晶化度の高いＩｎ−Ｚｎ酸化物膜は、結晶がｃ軸配向性を有している。これをＣＡＡＣ−ＯＳ（Ｃ  Ａｘｉｓ  Ａｌｉｇｎｅｄ  Ｃｒｙｓｔａｌｌｉｎｅ  Ｏｘｉｄｅ  Ｓｅｍｉｃｏｎｄｕｃｔｏｒ）膜と呼ぶ。
【００３５】
ＣＡＡＣ−ＯＳ膜は、複数の結晶部を有する酸化物半導体膜の一つであり、ほとんどの結晶部は、一辺が１００ｎｍ未満の立方体内に収まる大きさである。従って、ＣＡＡＣ−ＯＳ膜に含まれる結晶部は、一辺が１０ｎｍ未満、５ｎｍ未満または３ｎｍ未満の立方体内に収まる大きさの場合も含まれる。ＣＡＡＣ−ＯＳ膜は、微結晶酸化物半導体膜よりも欠陥準位密度が低いという特徴がある。
【００３６】
ＣＡＡＣ−ＯＳ膜を透過型電子顕微鏡（ＴＥＭ：Ｔｒａｎｓｍｉｓｓｉｏｎ  Ｅｌｅｃｔｒｏｎ  Ｍｉｃｒｏｓｃｏｐｅ）によって観察すると、結晶部同士の明確な境界、即ち結晶粒界（グレインバウンダリーともいう。）を確認することができない。そのため、ＣＡＡＣ−ＯＳ膜は、結晶粒界に起因する電子移動度の低下が起こりにくいといえる。
【００３７】
ＣＡＡＣ−ＯＳ膜を、試料面と概略平行な方向からＴＥＭによって観察（断面ＴＥＭ観察）すると、結晶部において、金属原子が層状に配列していることを確認できる。金属原子の各層は、ＣＡＡＣ−ＯＳ膜の膜を形成する面（被形成面ともいう。）または上面の凹凸を反映した形状であり、ＣＡＡＣ−ＯＳ膜の被形成面または上面と平行に配列する。
【００３８】
なお、本明細書において、「平行」とは、二つの直線が−１０°以上１０°以下の角度で配置されている状態をいう。従って、−５°以上５°以下の場合も含まれる。また、「垂直」とは、二つの直線が８０°以上１００°以下の角度で配置されている状態をいう。従って、８５°以上９５°以下の場合も含まれる。
【００３９】
一方、ＣＡＡＣ−ＯＳ膜を、試料面と概略垂直な方向からＴＥＭによって観察（平面ＴＥＭ観察）すると、結晶部において、金属原子が三角形状または六角形状に配列していることを確認できる。しかしながら、異なる結晶部間で、金属原子の配列に規則性は見られない。
【００４０】
断面ＴＥＭ観察および平面ＴＥＭ観察より、ＣＡＡＣ−ＯＳ膜の結晶部は配向性を有していることがわかる。
【００４１】
なお、結晶部は、ＣＡＡＣ−ＯＳ膜を成膜した際、または加熱処理などの結晶化処理を行った際に形成される。上述したように、結晶のｃ軸は、ＣＡＡＣ−ＯＳ膜の被形成面または上面の法線ベクトルに平行な方向に配向する。従って、例えば、ＣＡＡＣ−ＯＳ膜の形状をエッチングなどによって変化させた場合、結晶のｃ軸がＣＡＡＣ−ＯＳ膜の被形成面または上面の法線ベクトルと平行にならないこともある。
【００４２】
また、ＣＡＡＣ−ＯＳ膜中の結晶化度が均一でなくてもよい。例えば、ＣＡＡＣ−ＯＳ膜の結晶部が、ＣＡＡＣ−ＯＳ膜の上面近傍からの結晶成長によって形成される場合、上面近傍の領域は、被形成面近傍の領域よりも結晶化度が高くなることがある。また、ＣＡＡＣ−ＯＳ膜に不純物を添加する場合、不純物が添加された領域の結晶化度が変化し、部分的に結晶化度の異なる領域が形成されることもある。
【００４３】
なお、本明細書において、結晶が三方晶または菱面体晶である場合、六方晶系として表す。
【００４４】
ＣＡＡＣ−ＯＳ膜を用いたトランジスタは、可視光や紫外光の照射による電気特性の変動が小さい。よって、当該トランジスタは、信頼性が高い。
【００４５】
従って、本発明の一態様は当該Ｉｎ−Ｚｎ酸化物膜にチャネルが形成されるトランジスタである。
【００４６】
または、本発明の一態様は、当該トランジスタを有する半導体装置である。
【発明の効果】
【００４７】
複数の結晶粒を有し、結晶粒の平均粒径が３μｍ以下である多結晶Ｉｎ−Ｚｎ酸化物を含むスパッタリング用ターゲットを提供することができる。
【００４８】
また、当該スパッタリング用ターゲットにイオンを衝突させ、劈開面から剥離することで、結晶化度の高いＩｎ−Ｚｎ酸化物膜を成膜することができる。
【００４９】
また、結晶化度の高いＩｎ−Ｚｎ酸化物膜を用いることで、電気特性の安定したトランジスタを提供することができる。
【００５０】
また、当該トランジスタを有することで、信頼性の高い半導体装置を提供することができる。
【図面の簡単な説明】
【００５１】
【図１】スパッタリング用ターゲットの作製方法の一例を示すフロー図。
【図２】スパッタリング用ターゲットから剥離するスパッタ粒子の様子を示した模式図。
【図３】スパッタ粒子が被成膜面に到達する様子を示した模式図。
【図４】成膜装置の一例を示す上面図。
【図５】成膜室の一例を示す図。
【図６】スパッタリング用ターゲット、マグネットおよび基板ホルダの位置関係を示す図。
【図７】トランジスタの一例を示す上面図および断面図。
【図８】トランジスタの一例を示す上面図および断面図。
【図９】トランジスタの一例を示す上面図および断面図。
【図１０】トランジスタの一例を示す上面図および断面図。
【図１１】本発明の一態様に係るＥＬ素子を用いた表示装置の上面図、断面図および画素の回路図。
【図１２】本発明の一態様に係る液晶素子を用いた表示装置の断面図および画素の回路図。
【図１３】本発明の一態様に係る電子機器を説明する図。
【図１４】試料の結晶粒マップおよび結晶粒径のヒストグラム。
【図１５】Ｉｎ−Ｚｎ酸化物膜の結晶配向を示す図。
【図１６】Ｉｎ−Ｚｎ酸化物膜の断面観察像および電子線回折像。
【図１７】帯電していないスパッタ粒子が被成膜面に到達する様子を示した模式図。
【発明を実施するための形態】
【００５２】
以下では、本発明の実施の形態について図面を用いて詳細に説明する。ただし、本発明は以下の説明に限定されず、その形態および詳細を様々に変更しうることは当業者であれば容易に理解される。また、本発明は以下に示す実施の形態の記載内容に限定して解釈されるものではない。なお、図面を用いて発明の構成を説明するにあたり、同じものを指す符号は異なる図面間でも共通して用いる。なお、同様のものを指す際にはハッチパターンを同じくし、特に符号を付さない場合がある。
【００５３】
なお、第１、第２として付される序数詞は便宜上用いるものであり、工程順または積層順を示すものではない。また、本明細書において発明を特定するための事項として固有の名称を示すものではない。
【００５４】
（実施の形態１）
本実施の形態では、本発明の一態様に係るスパッタリング用ターゲットについて説明する。
【００５５】
スパッタリング用ターゲットは、好ましくは相対密度が９０％以上、９５％以上、または９９％以上である。
【００５６】
スパッタリング用ターゲットは、複数の結晶粒を有する多結晶Ｉｎ−Ｚｎ酸化物を含み、結晶粒の平均粒径が３μｍ以下、好ましくは２μｍ以下、さらに好ましくは１μｍ以下である。
【００５７】
または、スパッタリング用ターゲットは、複数の結晶粒を有する多結晶Ｉｎ−Ｚｎ酸化物を含み、結晶粒のうち、粒径が０．０６μｍ以上１μｍ未満、０．０６μｍ以上０．８μｍ未満、０．０６μｍ以上０．６μｍ未満または０．０６μｍ以上０．４μｍ未満である結晶粒の全体に対する割合が２０％以上、好ましくは５０％以上、さらに好ましくは８０％以上である。
【００５８】
なお、結晶粒の粒径は、例えば電子後方散乱回折法（ＥＢＳＤ：Ｅｌｅｃｔｒｏｎ  Ｂａｃｋｓｃａｔｔｅｒ  Ｄｉｆｆｒａｃｔｉｏｎ）によって測定することができる。ここで示す結晶粒の粒径は、結晶粒の断面を正円形と仮定したときの断面積から算出される。結晶粒の断面は、ＥＢＳＤの結晶粒マップから観察することができる。具体的には、結晶粒の断面積がＳであるとき、結晶粒の半径をｒと置き、Ｓ＝πｒ２の関係から半径ｒを算出し、半径ｒの２倍を粒径としている。
【００５９】
また、スパッタリング用ターゲットに含まれる結晶粒は、劈開面を有する。劈開面は、例えばａ−ｂ面に平行な面である。
【００６０】
結晶粒の粒径が小さいことにより、結晶粒にイオンを衝突させると、劈開面からスパッタ粒子が剥離する。剥離したスパッタ粒子は、劈開面と平行な上面および下面を有する平板状となる。また、結晶粒の粒径が小さいことにより、結晶に歪みが生じ、劈開面から剥離しやすくなる。
【００６１】
また、スパッタリング用ターゲットに含まれる結晶粒が六方晶である場合、平板状のスパッタ粒子は、内角が１２０°である概略正六角形の上面および下面を有する六角柱状となる。
【００６２】
また、スパッタ粒子は理想的には単結晶であるが、一部がイオンの衝突の影響などによって結晶性が低下していても構わない。
【００６３】
図１を用いて、上述したスパッタリング用ターゲットの作製方法を示す。
【００６４】
図１（Ａ）では、スパッタリング用ターゲットとなるＩｎ−Ｚｎ酸化物粉末を作製する。まずは、工程Ｓ１０１にて酸化インジウム粉末および酸化亜鉛粉末を秤量する。
【００６５】
次に、酸化インジウム粉末および酸化亜鉛粉末を所定のｍｏｌ数比で混合する。例えば、酸化インジウム粉末および酸化亜鉛粉末のｍｏｌ数比を、９：１、２：１、８：３、３：１、１：１、４：３、１：２、３：４または３：２とする。このようなｍｏｌ数比とすることで、後に結晶性の高い多結晶Ｉｎ−Ｚｎ酸化物を含むスパッタリング用ターゲットを得やすくなる。
【００６６】
次に、工程Ｓ１０２にて、所定のｍｏｌ数比で混合した酸化インジウム粉末および酸化亜鉛粉末に対し第１の焼成を行うことでＩｎ−Ｚｎ酸化物を得る。なお、第１の焼成は、不活性雰囲気、酸化性雰囲気または減圧下で行い、温度は４００℃以上１７００℃以下、好ましくは９００℃以上１５００℃以下とする。第１の焼成の時間は、例えば３分以上２４時間以下、好ましくは３０分以上１７時間以下、さらに好ましくは３０分以上５時間以下で行えばよい。第１の焼成を前述の条件で行うことで、Ｉｎ−Ｚｎ酸化物を生成する反応以外の余分な反応を抑制でき、Ｉｎ−Ｚｎ酸化物中に含まれる不純物濃度を低減することができる。そのため、Ｉｎ−Ｚｎ酸化物を結晶化させ、かつＩｎ−Ｚｎ酸化物の結晶性を高めることができる。
【００６７】
また、第１の焼成は、温度または／および雰囲気を変えて、複数回行ってもよい。例えば、第１の雰囲気にて第１の温度でＩｎ−Ｚｎ酸化物を保持した後、第２の雰囲気にて第２の温度で保持しても構わない。具体的には、第１の雰囲気を不活性雰囲気または減圧下として、第２の雰囲気を酸化性雰囲気とすると好ましい。第１の雰囲気にてＩｎ−Ｚｎ酸化物に含まれる不純物を低減する際にＩｎ−Ｚｎ酸化物中に酸素欠損が生じることがある。そのため、第２の雰囲気にて得られるＩｎ−Ｚｎ酸化物中の酸素欠損を低減することが好ましい。Ｉｎ−Ｚｎ酸化物中の不純物濃度を低減し、かつ酸素欠損を低減することにより、Ｉｎ−Ｚｎ酸化物の結晶性を高めることができる。
【００６８】
次に、工程Ｓ１０３にて、結晶性を有するＩｎ−Ｚｎ酸化物を粉砕して、微粉化することでＩｎ−Ｚｎ酸化物粉末を得る（工程Ｓ１０３）。
【００６９】
Ｉｎ−Ｚｎ酸化物は、ａ−ｂ面に平行な面の表面構造を多く含む。そのため、得られるＩｎ−Ｚｎ酸化物粉末は、ａ−ｂ面に平行な上面および下面を有する平板状の結晶粒を多く含むことになる。また、Ｉｎ−Ｚｎ酸化物の結晶は六方晶となることが多いため、前述の平板状の結晶粒は内角が１２０°である概略正六角形の面を有する六角柱状であることが多い。
【００７０】
次に、得られたＩｎ−Ｚｎ酸化物粉末の粒径を工程Ｓ１０４にて確認する。ここでは、Ｉｎ−Ｚｎ酸化物粉末の平均粒径が３μｍ以下、好ましくは２μｍ以下、さらに好ましくは１μｍ以下となっていることを確認する。なお、工程Ｓ１０４を省略し、粒径フィルターを用いて、粒径が３μｍ以下、好ましくは２μｍ以下、さらに好ましくは１μｍ以下であるＩｎ−Ｚｎ酸化物粉末のみを選り分けてもよい。Ｉｎ−Ｚｎ酸化物粉末を、粒径が３μｍ以下、好ましくは２μｍ以下、さらに好ましくは１μｍ以下に選り分けることで、確実にＩｎ−Ｚｎ酸化物粉末の平均粒径を３μｍ以下、好ましくは２μｍ以下、さらに好ましくは１μｍ以下とすることができる。
【００７１】
工程Ｓ１０４にて、Ｉｎ−Ｚｎ酸化物粉末の平均粒径が所定の値を超えた場合、工程Ｓ１０３に戻り、再びＩｎ−Ｚｎ酸化物粉末を粉砕する。
【００７２】
以上のようにして、平均粒径が３μｍ以下、好ましくは２μｍ以下、さらに好ましくは１μｍ以下であるＩｎ−Ｚｎ酸化物粉末を得ることができる。なお、平均粒径が３μｍ以下、好ましくは２μｍ以下、さらに好ましくは１μｍ以下であるＩｎ−Ｚｎ酸化物粉末を得ることで、後に作製するスパッタリング用ターゲットに含まれる結晶粒の粒径を小さくすることができる。
【００７３】
次に、図１（Ｂ）では、図１（Ａ）に示すフローチャートで得られたＩｎ−Ｚｎ酸化物粉末を用いてスパッタリング用ターゲットを作製する。
【００７４】
工程Ｓ１１１にて、Ｉｎ−Ｚｎ酸化物粉末を型に敷き詰めて成形する。ここで、成形とは、型に均一な厚さで粉末などを敷き詰めることをいう。具体的には、型にＩｎ−Ｚｎ酸化物粉末を導入し、外部から振動を与えることで成形すればよい。または、型にＩｎ−Ｚｎ酸化物粉末を導入し、ローラーなどを用いて均一な厚さに成形すればよい。なお、工程Ｓ１１１では、Ｉｎ−Ｚｎ酸化物粉末に水と、分散剤と、バインダとを混合したスラリーを用いてもよい。その場合、フィルターを型に敷き、フィルター上にスラリーを流し込んだ後で、型の底面から当該フィルターを介して吸引することで成形すればよい。その後、吸引後の成形体に対し、乾燥処理を行う。乾燥処理は自然乾燥により行うと成形体にひびが入りにくいため好ましい。その後、３００℃以上７００℃以下の温度で加熱処理することで、自然乾燥では取りきれなかった残留水分などを除去する。なお、フィルターは、例えば織布またはフェルト上に多孔性の樹脂膜を付着させたフィルターを用いればよい。
【００７５】
ａ−ｂ面に平行な上面および下面を有する平板状の結晶粒を多く含むＩｎ−Ｚｎ酸化物粉末を型に敷き詰めて成形することで、結晶粒のａ−ｂ面と平行な面が上を向いて並べられる。従って、得られたＩｎ−Ｚｎ酸化物粉末を敷き詰めて成形することで、ａ−ｂ面に平行な表面構造の割合を増加させることができる。なお、型は、金属製または酸化物製とすればよく、矩形または丸形の上面形状を有する。
【００７６】
次に、工程Ｓ１１２にて、Ｉｎ−Ｚｎ酸化物粉末に対し第１の加圧処理を行う。その後、工程Ｓ１１３にて、第２の焼成を行い、板状Ｉｎ−Ｚｎ酸化物を得る。第２の焼成は第１の焼成と同様の条件および方法で行えばよい。第２の焼成を行うことで、Ｉｎ−Ｚｎ酸化物の結晶性を高めることができる。
【００７７】
なお、第１の加圧処理は、Ｉｎ−Ｚｎ酸化物粉末を押し固めることができればよく、例えば、型と同種で設けられたおもりなどを用いて行えばよい。または、圧縮空気などを用いて高圧で押し固めてもよい。そのほか、公知の技術を用いて第１の加圧処理を行うことができる。なお、第１の加圧処理は、第２の焼成と同時に行っても構わない。
【００７８】
第１の加圧処理の後に平坦化処理を行ってもよい。平坦化処理は、化学機械研磨（ＣＭＰ：Ｃｈｅｍｉｃａｌ  Ｍｅｃｈａｎｉｃａｌ  Ｐｏｌｉｓｈｉｎｇ）処理などを用いればよい。
【００７９】
こうして得られた板状Ｉｎ−Ｚｎ酸化物は、結晶性の高い多結晶Ｉｎ−Ｚｎ酸化物となる。
【００８０】
次に、工程Ｓ１１４にて、得られた板状Ｉｎ−Ｚｎ酸化物の厚さを確認する。板状Ｉｎ−Ｚｎ酸化物が所望の厚さより薄い場合は、工程Ｓ１１１に戻り、板状Ｉｎ−Ｚｎ酸化物上にＩｎ−Ｚｎ酸化物粉末を敷き詰め、成形する。板状Ｉｎ−Ｚｎ酸化物が所望の厚さである場合は、当該板状Ｉｎ−Ｚｎ酸化物を以て、スパッタリング用ターゲットとする。以下は、板状Ｉｎ−Ｚｎ酸化物が所望の厚さより薄かった場合について説明する。
【００８１】
次に、工程Ｓ１１２にて、板状Ｉｎ−Ｚｎ酸化物、および板状Ｉｎ−Ｚｎ酸化物上のＩｎ−Ｚｎ酸化物粉末に対し第２の加圧処理を行う。その後、工程Ｓ１１３にて、第３の焼成を行い、Ｉｎ−Ｚｎ酸化物粉末の分だけ厚さの増した板状Ｉｎ−Ｚｎ酸化物を得る。板状Ｉｎ−Ｚｎ酸化物は、板状Ｉｎ−Ｚｎ酸化物を種結晶として結晶成長させて得られるため、結晶性の高い多結晶Ｉｎ−Ｚｎ酸化物となる。
【００８２】
なお、第３の焼成は第２の焼成と同様の条件および方法で行えばよい。また、第２の加圧処理は第１の加圧処理と同様の条件および方法で行えばよい。第２の加圧処理は、第３の焼成と同時に行っても構わない。
【００８３】
再び、工程Ｓ１１４にて、得られた板状Ｉｎ−Ｚｎ酸化物の厚さを確認する。
【００８４】
以上の工程によって、結晶の配向性を高めつつ徐々に板状Ｉｎ−Ｚｎ酸化物を厚くすることができる。
【００８５】
この板状Ｉｎ−Ｚｎ酸化物を厚くする工程をｎ回（ｎは自然数）繰り返すことで、所望の厚さ（ｔ）、例えば２ｍｍ以上２０ｍｍ以下、好ましくは３ｍｍ以上２０ｍｍ以下の板状Ｉｎ−Ｚｎ酸化物を得ることができる。当該板状Ｉｎ−Ｚｎ酸化物を以て、スパッタリング用ターゲットとする。
【００８６】
その後、平坦化処理を行ってもよい。
【００８７】
なお、得られたスパッタリング用ターゲットに対し、第４の焼成を行っても構わない。第４の焼成は第１の焼成と同様の条件および方法で行えばよい。第４の焼成を行うことで、さらに結晶性の高い多結晶Ｉｎ−Ｚｎ酸化物を含むスパッタリング用ターゲットを得ることができる。
【００８８】
以上のようにして、ａ−ｂ面に平行な劈開面を有し、複数の結晶粒を有する多結晶Ｉｎ−Ｚｎ酸化物を含み、結晶粒の平均粒径が小さいスパッタリング用ターゲットを作製することができる。
【００８９】
なお、このようにして作製したスパッタリング用ターゲットは高密度にすることができる。スパッタリング用ターゲットの密度が高いことで、成膜される膜密度も高くできる。具体的には、スパッタリング用ターゲットの相対密度が９０％以上、９５％以上、または９９％以上とできる。
【００９０】
本実施の形態は、適宜他の実施の形態、実施例と組み合わせて用いることができる。
【００９１】
（実施の形態２）
本実施の形態では、多結晶Ｉｎ−Ｚｎ酸化物を含むスパッタリング用ターゲットを使用する方法について説明する。
【００９２】
図２（Ａ）は、スパッタリング用ターゲット１０００にイオン１００１が衝突し、スパッタ粒子１００２が剥離する様子を示した模式図である。なお、スパッタ粒子１００２は、六角形の面がａ−ｂ面と平行な面である六角柱状であってもよい。その場合、六角形の面と垂直な方向がｃ軸方向である（図２（Ｂ）参照。）。スパッタ粒子１００２は、ａ−ｂ面と平行な面の直径が１ｎｍ以上３０ｎｍ以下程度となる。なお、イオン１００１は、酸素の陽イオンを用いる。また、酸素の陽イオンに加えて、アルゴンの陽イオンを用いてもよい。なお、アルゴンの陽イオンに代えて、その他希ガスの陽イオンを用いてもよい。なお、面の円相当径とは、面の面積と等しい正円の直径をいう。
【００９３】
イオン１００１として酸素の陽イオンを用いることで、成膜時のプラズマダメージを軽減することができる。従って、イオン１００１がスパッタリング用ターゲット１０００の表面に衝突した際に、スパッタリング用ターゲット１０００の結晶性が低下すること、または非晶質化することを抑制できる。
【００９４】
剥離されたスパッタ粒子１００２は、正に帯電させることが好ましい。スパッタ粒子１００２が、正に帯電するタイミングは特に問わないが、具体的にはイオン１００１の衝突時に電荷を受け取ることで正に帯電させればよい。または、プラズマが生じている場合、スパッタ粒子１００２をプラズマに曝すことで正に帯電させればよい。または、酸素の陽イオンであるイオン１００１をスパッタ粒子１００２の側面、上面または下面に結合させることで正に帯電させればよい。
【００９５】
以下に、スパッタ粒子が被成膜面に輸送され、堆積する様子を図３と図１７を用いて説明する。なお、図１７は、スパッタ粒子が帯電していない場合を示し、図３は、スパッタ粒子が正に帯電している場合を示す。
【００９６】
図１７より、スパッタ粒子１００２が帯電していない場合、スパッタ粒子１００２は被成膜面１００３に不規則に降り注ぐ。従って、スパッタ粒子１００２が既に他のスパッタ粒子１００２が堆積している領域も含め、無秩序に堆積していく。即ち、堆積して得られるＩｎ−Ｚｎ酸化物膜は厚さが均一でなく、結晶の配向もバラバラになる。
【００９７】
なお、被成膜面１００３は絶縁表面を有すると好ましい。被成膜面１００３が絶縁表面を有することにより、被成膜面１００３に堆積したスパッタ粒子１００２から正の電荷が消失しにくくなる。ただし、スパッタ粒子１００２の堆積速度が正の電荷の消失よりも遅い場合は、被成膜面１００３が導電性を有していても構わない。
【００９８】
図３より、スパッタ粒子１００２が正に帯電している場合、スパッタ粒子１００２は被成膜面１００３において、他のスパッタ粒子１００２の堆積していない領域に堆積していく。これは、スパッタ粒子１００２が正に帯電していることにより、スパッタ粒子１００２同士が互いに反発し合うためである。また、このようにして堆積したスパッタ粒子１００２の結晶部は、被成膜面１００３に垂直な方向にｃ軸が揃っており、ＣＡＡＣ−ＯＳ膜となる。即ち、堆積して得られるＩｎ−Ｚｎ酸化物膜は厚さが均一であり、結晶の配向の揃ったＩｎ−Ｚｎ酸化物膜となる。このように、スパッタ粒子が、無秩序に堆積するのではなく、正に帯電したスパッタ粒子同士が作用し合って被成膜面に垂直な方向にｃ軸が揃うように整然と堆積していく。
【００９９】
以上のような方法でスパッタリング用ターゲットを使用することで、厚さが均一であり、結晶の配向の揃ったＩｎ−Ｚｎ酸化物膜を成膜することができる。
【０１００】
本実施の形態は、適宜他の実施の形態、実施例と組み合わせて用いることができる。
【０１０１】
（実施の形態３）
本実施の形態では、実施の形態２で示した結晶化度の高いＩｎ−Ｚｎ酸化物膜を成膜するための成膜装置について説明する。
【０１０２】
まずは、成膜時に膜中に不純物の混入が少ない成膜装置の構成について図４および図５を用いて説明する。
【０１０３】
図４は、枚葉式マルチチャンバーの成膜装置４０００の上面図を模式的に示している。成膜装置４０００は、基板を収容するカセットポート４１０１と、基板のアライメントを行うアライメントポート４１０２と、を備える大気側基板供給室４００１と、大気側基板供給室４００１から、基板を搬送する大気側基板搬送室４００２と、基板の搬入を行い、かつ室内の圧力を大気圧から減圧、または減圧から大気圧へ切り替えるロードロック室４００３ａと、基板の搬出を行い、かつ室内の圧力を減圧から大気圧、または大気圧から減圧へ切り替えるアンロードロック室４００３ｂと、真空中の基板の搬送を行う搬送室４００４と、基板の加熱を行う基板加熱室４００５と、ターゲットが配置され成膜を行う成膜室４００６ａ、４００６ｂ、４００６ｃと、を有する。
【０１０４】
なお、カセットポート４１０１は、図４に示すように複数（図４においては、３つ）有していてもよい。
【０１０５】
また、大気側基板搬送室４００２は、ロードロック室４００３ａおよびアンロードロック室４００３ｂと接続され、ロードロック室４００３ａおよびアンロードロック室４００３ｂは、搬送室４００４と接続され、搬送室４００４は、基板加熱室４００５、成膜室４００６ａ、成膜室４００６ｂ、成膜室４００６ｃと接続する。
【０１０６】
なお、各室の接続部にはゲートバルブ４１０４が設けられており、大気側基板供給室４００１と、大気側基板搬送室４００２を除き、各室を独立して真空状態に保持することができる。また、大気側基板搬送室４００２および搬送室４００４は、搬送ロボット４１０３を有し、ガラス基板を搬送することができる。
【０１０７】
また、基板加熱室４００５は、プラズマ処理室を兼ねると好ましい。成膜装置４０００は、処理と処理の間で基板を大気暴露することなく搬送することが可能なため、基板に不純物が吸着することを抑制できる。また、成膜や加熱処理などの順番を自由に構築することができる。なお、搬送室、成膜室、ロードロック室、アンロードロック室および基板加熱室は、上述の数に限定されず、設置スペースやプロセス条件に合わせて、適宜最適な数を設けることができる。
【０１０８】
次に、図４に示す成膜装置４０００の一点鎖線Ｘ１−Ｘ２、一点鎖線Ｙ１−Ｙ２、および一点鎖線Ｙ２−Ｙ３に相当する断面を図５に示す。
【０１０９】
図５（Ａ）は、基板加熱室４００５と、搬送室４００４の断面を示しており、基板加熱室４００５は、基板を格納することができる複数の加熱ステージ４１０５を有している。なお、図５（Ａ）において、加熱ステージ４１０５は、７段の構成について示すが、これに限定されず、１段以上７段未満の構成や８段以上の構成としてもよい。加熱ステージ４１０５の段数を増やすことで複数の基板を同時に加熱処理できるため、生産性が向上するため好ましい。また、基板加熱室４００５は、バルブを介して真空ポンプ４２００と接続されている。真空ポンプ４２００としては、例えば、ドライポンプ、およびメカニカルブースターポンプ等を用いることができる。
【０１１０】
また、基板加熱室４００５に用いることのできる加熱機構としては、例えば、抵抗発熱体などを用いて加熱する加熱機構としてもよい。または、加熱されたガスなどの媒体からの熱伝導または熱輻射によって、加熱する加熱機構としてもよい。例えば、ＧＲＴＡ（Ｇａｓ  Ｒａｐｉｄ  Ｔｈｅｒｍａｌ  Ａｎｎｅａｌ）、ＬＲＴＡ（Ｌａｍｐ  Ｒａｐｉｄ  Ｔｈｅｒｍａｌ  Ａｎｎｅａｌ）などのＲＴＡ（Ｒａｐｉｄ  Ｔｈｅｒｍａｌ  Ａｎｎｅａｌ）を用いることができる。ＬＲＴＡは、ハロゲンランプ、メタルハライドランプ、キセノンアークランプ、カーボンアークランプ、高圧ナトリウムランプ、高圧水銀ランプなどのランプから発する光（電磁波）の輻射により、被処理物を加熱する。ＧＲＴＡは、高温のガスを用いて熱処理を行う。ガスとしては、不活性ガスが用いられる。
【０１１１】
また、基板加熱室４００５は、マスフローコントローラ４３００を介して、精製機４３０１と接続される。なお、マスフローコントローラ４３００および精製機４３０１は、ガス種の数だけ設けられるが、理解を容易にするため一つのみを示す。基板加熱室４００５に導入されるガスは、露点が−８０℃以下、好ましくは−１００℃以下であるガスを用いることができ、例えば、酸素ガス、窒素ガス、および希ガス（アルゴンガスなど）を用いる。
【０１１２】
搬送室４００４は、搬送ロボット４１０３を有している。搬送ロボット４１０３は、複数の可動部と、基板を保持するアームと、を有し、各室へ基板を搬送することができる。また、搬送室４００４は、バルブを介して真空ポンプ４２００と、クライオポンプ４２０１と、接続されている。このような構成とすることで、搬送室４００４は、大気圧から低真空または中真空（０．１〜数百Ｐａ程度）まで真空ポンプ４２００を用いて排気され、バルブを切り替えて中真空から高真空または超高真空（０．１Ｐａ〜１×１０−７Ｐａ）まではクライオポンプ４２０１を用いて排気される。
【０１１３】
また、例えば、クライオポンプ４２０１は、搬送室４００４に対して２台以上並列に接続してもよい。このような構成とすることで、１台のクライオポンプがリジェネ中であっても、残りのクライオポンプを使って排気することが可能となる。なお、上述したリジェネとは、クライオポンプ内にため込まれた分子（または原子）を放出する処理をいう。クライオポンプは、分子（または原子）をため込みすぎると排気能力が低下してくるため、定期的にリジェネが行われる。
【０１１４】
図５（Ｂ）は、成膜室４００６ｂと、搬送室４００４と、ロードロック室４００３ａの断面を示している。
【０１１５】
ここで、図５（Ｂ）を用いて、成膜室（スパッタリング室）の詳細について説明する。図５（Ｂ）に示す成膜室４００６ｂは、ターゲット４１０６と、防着板４１０７と、基板ステージ４１０８と、を有する。なお、ここでは基板ステージ４１０８には、基板４１０９が設置されている。基板ステージ４１０８は、図示しないが、基板４１０９を保持する基板保持機構や、基板４１０９を裏面から加熱する裏面ヒーター等を備えていてもよい。
【０１１６】
なお、基板ステージ４１０８は、成膜時に床面に対して概略垂直状態に保持され、基板受け渡し時には床面に対して概略水平状態に保持される。なお、図５（Ｂ）中において、破線で示す箇所が基板受け渡し時の基板ステージ４１０８の保持される位置となる。このような構成とすることで成膜時に混入しうるゴミまたはパーティクルが、基板４１０９に付着する確率を水平状態に保持するよりも抑制することができる。ただし、基板ステージ４１０８を床面に対して垂直（９０°）状態に保持すると、基板４１０９が落下する可能性があるため、基板ステージ４１０８は、８０°以上９０°未満とすることが好ましい。
【０１１７】
また、防着板４１０７は、ターゲット４１０６からスパッタリングされる粒子が不要な領域に推積することを抑制できる。また、防着板４１０７は、累積されたスパッタ粒子が剥離しないように、加工することが望ましい。例えば、表面粗さを増加させるブラスト処理、または防着板４１０７の表面に凹凸を設けてもよい。
【０１１８】
また、成膜室４００６ｂは、ガス加熱機構４３０２を介してマスフローコントローラ４３００と接続され、ガス加熱機構４３０２はマスフローコントローラ４３００を介して精製機４３０１と接続される。ガス加熱機構４３０２により、成膜室４００６ｂに導入されるガスを４０℃以上４００℃以下、好ましくは５０℃以上２００℃以下に加熱することができる。なお、ガス加熱機構４３０２、マスフローコントローラ４３００、および精製機４３０１は、ガス種の数だけ設けられるが、理解を容易にするため一つのみを示す。成膜室４００６ｂに導入されるガスは、露点が−８０℃以下、好ましくは−１００℃以下であるガスを用いることができ、例えば、酸素ガス、窒素ガス、および希ガス（アルゴンガスなど）を用いる。
【０１１９】
成膜室４００６ｂに、対向ターゲット式スパッタリング装置を適用してもよい。具体的なスパッタリング用ターゲット、マグネットおよび基板ホルダの位置関係を図６を用いて説明する。
【０１２０】
図６（Ａ）乃至図６（Ｄ）に示す構成は、いずれも第１のスパッタリング用ターゲット４０３２ａ、第２のスパッタリング用ターゲット４０３２ｂ、第１のカソードマグネット４０３３ａ、第２のカソードマグネット４０３３ｂおよび基板ホルダ４０３５を有する。即ち、図６（Ａ）乃至図６（Ｄ）は、それぞれ位置関係が異なるのみである。
【０１２１】
図６（Ａ）に示す構成は、第１のスパッタリング用ターゲット４０３２ａと第２のスパッタリング用ターゲット４０３２ｂとが平行に向かい合って設けられている。また、第１のカソードマグネット４０３３ａと第２のカソードマグネット４０３３ｂとが同じ極性が向かい合うように設けられている。なお、第１のカソードマグネット４０３３ａおよび第２のカソードマグネット４０３３ｂのＳ極が向かい合うように設けられているが、Ｎ極が向かい合うように設けられていても構わない。基板ホルダ４０３５は、第１のスパッタリング用ターゲット４０３２ａと第２のスパッタリング用ターゲット４０３２ｂとが向かい合う領域外の下側に設けられるが、上側に設けられても構わない。また、下側および上側に設けられても構わない。下側および上側に基板ホルダ４０３５を設けることにより、生産性を高めることができる。なお、基板ホルダ４０３５の上面が、第１のスパッタリング用ターゲット４０３２ａおよび第２のスパッタリング用ターゲット４０３２ｂの上面に垂直となるように設けられているが、基板ホルダ４０３５を傾けて設けてもよい。図６（Ａ）に示すような位置関係とすることで、堆積速度を高めることができる。
【０１２２】
図６（Ｂ）に示す構成は、第１のスパッタリング用ターゲット４０３２ａと第２のスパッタリング用ターゲット４０３２ｂとが平行に向かい合って設けられている。また、第１のカソードマグネット４０３３ａと第２のカソードマグネット４０３３ｂとが異なる極性が向かい合うように設けられている。基板ホルダ４０３５は、第１のスパッタリング用ターゲット４０３２ａと第２のスパッタリング用ターゲット４０３２ｂとが向かい合う領域外の下側に設けられるが、上側に設けられても構わない。また、下側および上側に設けられても構わない。下側および上側に基板ホルダ４０３５を設けることにより、生産性を高めることができる。なお、基板ホルダ４０３５の上面が、第１のスパッタリング用ターゲット４０３２ａおよび第２のスパッタリング用ターゲット４０３２ｂの上面に垂直となるように設けられているが、基板ホルダ４０３５を傾けて設けてもよい。図６（Ｂ）に示すような位置関係とすることで、堆積速度を高めることができる。
【０１２３】
図６（Ｃ）に示す構成は、第１のスパッタリング用ターゲット４０３２ａと第２のスパッタリング用ターゲット４０３２ｂとが対称に傾いた状態で向かい合って（逆さＶ字状に）設けられている。また、第１のカソードマグネット４０３３ａと第２のカソードマグネット４０３３ｂとが同じ極性が向かい合うように設けられている。なお、第１のカソードマグネット４０３３ａおよび第２のカソードマグネット４０３３ｂのＳ極が向かい合うように設けられているが、Ｎ極が向かい合うように設けられていても構わない。基板ホルダ４０３５は、第１のスパッタリング用ターゲット４０３２ａと第２のスパッタリング用ターゲット４０３２ｂとが向かい合う領域外の下側（ターゲット間距離が広い側）に設けられる。図６（Ｃ）に示すような位置関係とすることで、効率よくスパッタ粒子が基板ホルダ４０３５に降り注ぐため、堆積速度を高めることができる。
【０１２４】
図６（Ｄ）に示す構成は、第１のスパッタリング用ターゲット４０３２ａと第２のスパッタリング用ターゲット４０３２ｂとが対称に傾いた状態で向かい合って（逆さＶ字状に）設けられている。また、第１のカソードマグネット４０３３ａと第２のカソードマグネット４０３３ｂとが異なる極性が向かい合うように設けられている。基板ホルダ４０３５は、第１のスパッタリング用ターゲット４０３２ａと第２のスパッタリング用ターゲット４０３２ｂとが向かい合う領域外の下側（ターゲット間距離が広い側）に設けられる。図６（Ｄ）に示すような位置関係とすることで、効率よくスパッタ粒子が基板ホルダ４０３５に降り注ぐため、堆積速度を高めることができる。
【０１２５】
以上に示した対向ターゲット式スパッタリング装置は、プラズマがターゲット間に閉じこめられるため、基板へのプラズマダメージを低減することができる。また、ターゲットの傾きによっては、スパッタ粒子の基板への入射角度を浅くすることができるため、段差被覆性を高めることができる。
【０１２６】
なお、成膜室４００６ｂに、平行平板型スパッタリング装置、イオンビームスパッタリング装置を適用しても構わない。
【０１２７】
なお、ガスを導入する直前に精製機を設ける場合、精製機から成膜室４００６ｂまでの配管の長さを１０ｍ以下、好ましくは５ｍ以下、さらに好ましくは１ｍ以下とする。配管の長さを１０ｍ以下、５ｍ以下または１ｍ以下とすることで、配管からの放出ガスの影響を長さに応じて低減できる。さらに、ガスの配管には、フッ化鉄、酸化アルミニウム、酸化クロムなどで内部が被覆された金属配管を用いるとよい。前述の配管は、例えばＳＵＳ３１６Ｌ−ＥＰ配管と比べ、不純物を含むガスの放出量が少なく、ガスへの不純物の入り込みを低減できる。また、配管の継手には、高性能超小型メタルガスケット継手（ＵＰＧ継手）を用いるとよい。また、配管を全て金属で構成することで、樹脂等を用いた場合と比べ、生じる放出ガスおよび外部リークの影響を低減できて好ましい。
【０１２８】
また、成膜室４００６ｂは、バルブを介してターボ分子ポンプ４２０２および真空ポンプ４２００と接続される。
【０１２９】
また、成膜室４００６ｂは、クライオトラップ４１１０が設けられる。
【０１３０】
クライオトラップ４１１０は、水などの比較的融点の高い分子（または原子）を吸着することができる機構である。ターボ分子ポンプ４２０２は大きいサイズの分子（または原子）を安定して排気し、かつメンテナンスの頻度が低いため、生産性に優れる一方、水素や水の排気能力が低い。そこで、水などに対する排気能力を高めるため、クライオトラップ４１１０が成膜室４００６ｂに接続された構成としている。クライオトラップ４１１０の冷凍機の温度は１００Ｋ以下、好ましくは８０Ｋ以下とする。また、クライオトラップ４１１０が複数の冷凍機を有する場合、冷凍機ごとに温度を変えると、効率的に排気することが可能となるため好ましい。例えば、１段目の冷凍機の温度を１００Ｋ以下とし、２段目の冷凍機の温度を２０Ｋ以下とすればよい。
【０１３１】
なお、成膜室４００６ｂの排気方法は、これに限定されず、先の搬送室４００４に示す排気方法（クライオポンプと真空ポンプとの排気方法）と同様の構成としてもよい。もちろん、搬送室４００４の排気方法を成膜室４００６ｂと同様の構成（ターボ分子ポンプと真空ポンプとの排気方法）と同様の構成としてもよい。
【０１３２】
なお、上述した搬送室４００４、基板加熱室４００５、および成膜室４００６ｂの背圧（全圧）、ならびに各気体分子（原子）の分圧は、以下の通りとすると好ましい。とくに、成膜室４００６ｂの背圧、ならびに各気体分子（原子）の分圧は、形成される膜中に不純物が混入され得る可能性があるので、注意する必要がある。
【０１３３】
上述した各室の背圧（全圧）は、１×１０−４Ｐａ以下、好ましくは３×１０−５Ｐａ以下、さらに好ましくは１×１０−５Ｐａ以下である。上述した各室の質量電荷比（ｍ／ｚ）が１８である気体分子（原子）の分圧は、３×１０−５Ｐａ以下、好ましくは１×１０−５Ｐａ以下、さらに好ましくは３×１０−６Ｐａ以下である。また、上述した各室のｍ／ｚが２８である気体分子（原子）の分圧は、３×１０−５Ｐａ以下、好ましくは１×１０−５Ｐａ以下、さらに好ましくは３×１０−６Ｐａ以下である。また、上述した各室のｍ／ｚが４４である気体分子（原子）の分圧は、３×１０−５Ｐａ以下、好ましくは１×１０−５Ｐａ以下、さらに好ましくは３×１０−６Ｐａ以下である。
【０１３４】
なお、真空チャンバー内の全圧および分圧は、質量分析計を用いて測定することができる。例えば、株式会社アルバック製四重極形質量分析計（Ｑ−ｍａｓｓともいう。）Ｑｕｌｅｅ  ＣＧＭ−０５１を用いればよい。
【０１３５】
また、上述した搬送室４００４、基板加熱室４００５、および成膜室４００６ｂは、外部リークまたは内部リークが少ない構成とすることが望ましい。
【０１３６】
例えば、上述した搬送室４００４、基板加熱室４００５、および成膜室４００６ｂのリークレートは、３×１０−６Ｐａ・ｍ３／ｓ以下、好ましくは１×１０−６Ｐａ・ｍ３／ｓ以下である。また、ｍ／ｚが１８である気体分子（原子）のリークレートが１×１０−７Ｐａ・ｍ３／ｓ以下、好ましくは３×１０−８Ｐａ・ｍ３／ｓ以下である。また、ｍ／ｚが２８である気体分子（原子）のリークレートが１×１０−５Ｐａ・ｍ３／ｓ以下、好ましくは１×１０−６Ｐａ・ｍ３／ｓ以下である。また、ｍ／ｚが４４である気体分子（原子）のリークレートが３×１０−６Ｐａ・ｍ３／ｓ以下、好ましくは１×１０−６Ｐａ・ｍ３／ｓ以下である。
【０１３７】
なお、リークレートに関しては、前述の質量分析計を用いて測定した全圧および分圧から導出すればよい。
【０１３８】
リークレートは、外部リークおよび内部リークに依存する。外部リークは、微小な穴やシール不良などによって真空系外から気体が流入することである。内部リークは、真空系内のバルブなどの仕切りからの漏れや内部の部材からの放出ガスに起因する。リークレートを上述の数値以下とするために、外部リークおよび内部リークの両面から対策をとる必要がある。
【０１３９】
例えば、成膜室４００６ｂの開閉部分はメタルガスケットでシールするとよい。メタルガスケットは、フッ化鉄、酸化アルミニウム、または酸化クロムによって被覆された金属を用いると好ましい。メタルガスケットはＯリングと比べ密着性が高く、外部リークを低減できる。また、フッ化鉄、酸化アルミニウム、酸化クロムなどによって被覆された金属の不動態を用いることで、メタルガスケットから放出される不純物を含む放出ガスが抑制され、内部リークを低減することができる。
【０１４０】
また、成膜装置４０００を構成する部材として、不純物を含む放出ガスの少ないアルミニウム、クロム、チタン、ジルコニウム、ニッケルまたはバナジウムを用いる。また、前述の部材を鉄、クロムおよびニッケルなどを含む合金に被覆して用いてもよい。鉄、クロムおよびニッケルなどを含む合金は、剛性があり、熱に強く、また加工に適している。ここで、表面積を小さくするために部材の表面凹凸を研磨などによって低減しておくと、放出ガスを低減できる。
【０１４１】
または、前述の成膜装置４０００の部材をフッ化鉄、酸化アルミニウム、酸化クロムなどで被覆してもよい。
【０１４２】
成膜装置４０００の部材は、極力金属のみで構成することが好ましく、例えば石英などで構成される覗き窓などを設置する場合も、放出ガスを抑制するために表面をフッ化鉄、酸化アルミニウム、酸化クロムなどで薄く被覆するとよい。
【０１４３】
成膜室に存在する吸着物は、内壁などに吸着しているために成膜室の圧力に影響しないが、成膜室を排気した際のガス放出の原因となる。そのため、リークレートと排気速度に相関はないものの、排気能力の高いポンプを用いて、成膜室に存在する吸着物をできる限り脱離し、あらかじめ排気しておくことは重要である。なお、吸着物の脱離を促すために、成膜室をベーキングしてもよい。ベーキングすることで吸着物の脱離速度を１０倍程度大きくすることができる。ベーキングは１００℃以上４５０℃以下で行えばよい。このとき、不活性ガスを成膜室に導入しながら吸着物の除去を行うと、排気するだけでは脱離しにくい水などの脱離速度をさらに大きくすることができる。なお、導入する不活性ガスをベーキングの温度と同程度に加熱することで、吸着物の脱離速度をさらに高めることができる。ここで不活性ガスとして希ガスを用いると好ましい。また、成膜する膜種によっては不活性ガスの代わりに酸素などを用いても構わない。例えば、Ｉｎ−Ｚｎ酸化物を成膜する場合は、主成分である酸素を用いた方が好ましい場合もある。
【０１４４】
または、加熱した希ガスなどの不活性ガスまたは酸素などを導入することで成膜室内の圧力を高め、一定時間経過後に再び成膜室を排気する処理を行うと好ましい。加熱したガスの導入により成膜室内の吸着物を脱離させることができ、成膜室内に存在する不純物を低減することができる。なお、この処理は２回以上３０回以下、好ましくは５回以上１５回以下の範囲で繰り返し行うと効果的である。具体的には、温度が４０℃以上４００℃以下、好ましくは５０℃以上２００℃以下である不活性ガスまたは酸素などを導入することで成膜室内の圧力を０．１Ｐａ以上１０ｋＰａ以下、好ましくは１Ｐａ以上１ｋＰａ以下、さらに好ましくは５Ｐａ以上１００Ｐａ以下とし、圧力を保つ期間を１分以上３００分以下、好ましくは５分以上１２０分以下とすればよい。その後、成膜室を５分以上３００分以下、好ましくは１０分以上１２０分以下の期間排気する。
【０１４５】
また、ダミー成膜を行うことでも吸着物の脱離速度をさらに高めることができる。ダミー成膜とは、ダミー基板に対してスパッタリング法などによる成膜を行うことで、ダミー基板および成膜室内壁に膜を堆積させ、成膜室内の不純物および成膜室内壁の吸着物を膜中に閉じこめることをいう。ダミー基板は、放出ガスの少ない基板が好ましい。ダミー成膜を行うことで、後に成膜される膜中の不純物濃度を低減することができる。なお、ダミー成膜はベーキングと同時に行ってもよい。
【０１４６】
次に、図５（Ｂ）に示す搬送室４００４、およびロードロック室４００３ａと、図５（Ｃ）に示す大気側基板搬送室４００２、および大気側基板供給室４００１の詳細について以下説明を行う。なお、図５（Ｃ）は、大気側基板搬送室４００２、および大気側基板供給室４００１の断面を示している。
【０１４７】
図５（Ｂ）に示す搬送室４００４については、図５（Ａ）に示す搬送室４００４の記載を参照する。
【０１４８】
ロードロック室４００３ａは、基板受け渡しステージ４１１１を有する。ロードロック室４００３ａは、減圧状態から大気まで圧力を上昇させ、ロードロック室４００３ａの圧力が大気圧になった時に、大気側基板搬送室４００２に設けられている搬送ロボット４１０３から基板受け渡しステージ４１１１に基板を受け取る。その後、ロードロック室４００３ａを真空引きし、減圧状態としたのち、搬送室４００４に設けられている搬送ロボット４１０３が基板受け渡しステージ４１１１から基板を受け取る。
【０１４９】
また、ロードロック室４００３ａは、バルブを介して真空ポンプ４２００、およびクライオポンプ４２０１と接続されている。真空ポンプ４２００、およびクライオポンプ４２０１の排気系の接続方法は、搬送室４００４の接続方法を参考とすることで接続できるため、ここでの説明は省略する。なお、図４に示すアンロードロック室４００３ｂは、ロードロック室４００３ａと同様の構成とすることができる。
【０１５０】
大気側基板搬送室４００２は、搬送ロボット４１０３を有する。搬送ロボット４１０３により、カセットポート４１０１とロードロック室４００３ａとの基板の受け渡しを行うことができる。また、大気側基板搬送室４００２、および大気側基板供給室４００１の上方にＨＥＰＡフィルター（Ｈｉｇｈ  Ｅｆｆｉｃｉｅｎｃｙ  Ｐａｒｔｉｃｕｌａｔｅ  Ａｉｒ  Ｆｉｌｔｅｒ）等のゴミまたはパーティクルを清浄化するための機構を設けてもよい。
【０１５１】
大気側基板供給室４００１は、複数のカセットポート４１０１を有する。カセットポート４１０１は、複数の基板を格納することができる。
【０１５２】
以上の成膜装置を用いて、Ｉｎ−Ｚｎ酸化物膜を成膜することで、Ｉｎ−Ｚｎ酸化物膜への不純物の混入を抑制できる。さらには、以上の成膜装置を用いて、Ｉｎ−Ｚｎ酸化物膜に接する膜を成膜することで、Ｉｎ−Ｚｎ酸化物膜に接する膜からＩｎ−Ｚｎ酸化物膜へ不純物が混入することを抑制できる。
【０１５３】
次に、上述した成膜装置を用いたＣＡＡＣ−ＯＳ膜の成膜方法について説明する。
【０１５４】
Ｉｎ−Ｚｎ酸化物膜の成膜には、実施の形態１で示したスパッタリング用ターゲットを用いる。
【０１５５】
スパッタリング用ターゲットは、表面温度が１００℃以下、好ましくは５０℃以下、さらに好ましくは室温程度（代表的には２５℃）とする。大面積の基板に対応するスパッタリング装置では大面積のスパッタリング用ターゲットを用いることが多い。ところが、大面積に対応した大きさのスパッタリング用ターゲットをつなぎ目なく作製することは困難である。現実には複数のスパッタリング用ターゲットをなるべく隙間のないように並べて大きな形状としているが、どうしても僅かな隙間が生じてしまう。こうした僅かな隙間から、スパッタリング用ターゲットの表面温度が高まることでＺｎなどが揮発し、徐々に隙間が広がっていくことがある。隙間が広がると、バッキングプレートや接着に用いている金属がスパッタリングされることがあり、不純物濃度を高める要因となる。従って、スパッタリング用ターゲットは、十分に冷却されていることが好ましい。
【０１５６】
具体的には、バッキングプレートとして、高い導電性および高い放熱性を有する金属（具体的にはＣｕ）を用いる。また、バッキングプレート内に水路を形成し、水路に十分な量の冷却水を流すことで、効率的にスパッタリング用ターゲットを冷却できる。
【０１５７】
Ｉｎ−Ｚｎ酸化物膜は、基板加熱温度を１００℃以上６００℃以下、好ましくは１５０℃以上５５０℃以下、さらに好ましくは２００℃以上５００℃以下とし、酸素ガス雰囲気で成膜する。Ｉｎ−Ｚｎ酸化物膜の厚さは、１ｎｍ以上４０ｎｍ以下、好ましくは３ｎｍ以上２０ｎｍ以下とする。成膜時の加熱温度が高いほど、得られるＩｎ−Ｚｎ酸化物膜の不純物濃度は低くなる。また、被成膜面でスパッタ粒子のマイグレーションが起こりやすくなるため、Ｉｎ−Ｚｎ酸化物膜中の原子配列が整い、高密度化され、結晶化度の高いＣＡＡＣ−ＯＳ膜が成膜されやすくなる。さらに、酸素ガス雰囲気で成膜することで、プラズマダメージが軽減され、また希ガスなどの余分な原子が含まれないため、結晶化度の高いＣＡＡＣ−ＯＳ膜が成膜されやすくなる。ただし、酸素ガスと希ガスの混合雰囲気としてもよく、その場合は酸素ガスの割合は３０体積％以上、好ましくは５０体積％以上、より好ましくは８０体積％以上とする。
【０１５８】
なお、スパッタリング用ターゲットがＺｎを含む場合、酸素ガス雰囲気で成膜することにより、プラズマダメージが軽減され、Ｚｎの揮発が起こりにくいＩｎ−Ｚｎ酸化物膜を得ることができる。
【０１５９】
Ｉｎ−Ｚｎ酸化物膜は、成膜圧力を０．８Ｐａ以下、好ましくは０．４Ｐａ以下とし、スパッタリング用ターゲットと基板との距離を１００ｍｍ以下、好ましくは４０ｍｍ以下、より好ましくは２５ｍｍ以下として成膜する。このような条件でＩｎ−Ｚｎ酸化物膜を成膜することで、スパッタ粒子と、別のスパッタ粒子、ガス分子またはイオンとが衝突する頻度を下げることができる。即ち、成膜圧力に応じてスパッタリング用ターゲットと基板との距離をスパッタ粒子、ガス分子またはイオンの平均自由行程よりも小さくすることで膜中に取り込まれる不純物濃度を低減できる。
【０１６０】
例えば、圧力を０．４Ｐａ、温度を２５℃（絶対温度を２９８Ｋ）における平均自由行程は、水素分子（Ｈ２）が４８．７ｍｍ、ヘリウム原子（Ｈｅ）が５７．９ｍｍ、水分子（Ｈ２Ｏ）が３１．３ｍｍ、メタン分子（ＣＨ４）が１３．２ｍｍ、ネオン原子（Ｎｅ）が４２．３ｍｍ、窒素分子（Ｎ２）が２３．２ｍｍ、一酸化炭素分子（ＣＯ）が１６．０ｍｍ、酸素分子（Ｏ２）が２６．４ｍｍ、アルゴン原子（Ａｒ）が２８．３ｍｍ、二酸化炭素分子（ＣＯ２）が１０．９ｍｍ、クリプトン原子（Ｋｒ）が１３．４ｍｍ、キセノン原子（Ｘｅ）が９．６ｍｍである。なお、圧力が２倍になれば平均自由行程は２分の１になり、絶対温度が２倍になれば平均自由行程は２倍になる。
【０１６１】
平均自由行程は、圧力、温度および分子（原子）の直径から決まる。圧力および温度を一定とした場合は、分子（原子）の直径が大きいほど平均自由行程は短くなる。なお、各分子（原子）の直径は、Ｈ２が０．２１８ｎｍ、Ｈｅが０．２００ｎｍ、Ｈ２Ｏが０．２７２ｎｍ、ＣＨ４が０．４１９ｎｍ、Ｎｅが０．２３４ｎｍ、Ｎ２が０．３１６ｎｍ、ＣＯが０．３８０ｎｍ、Ｏ２が０．２９６ｎｍ、Ａｒが０．２８６ｎｍ、ＣＯ２が０．４６０ｎｍ、Ｋｒが０．４１５ｎｍ、Ｘｅが０．４９１ｎｍである。
【０１６２】
従って、分子（原子）の直径が大きいほど、平均自由行程が短くなり、かつ膜中に取り込まれた際には、分子（原子）の直径が大きいために結晶化度を低下させる。そのため、例えば、Ａｒ以上の直径を有する分子（原子）は不純物になりやすいといえる。
【０１６３】
次に、加熱処理を行う。加熱処理は、減圧下、不活性雰囲気または酸化性雰囲気で行う。加熱処理により、ＣＡＡＣ−ＯＳ膜中の不純物濃度を低減することができる。
【０１６４】
加熱処理は、減圧下または不活性雰囲気で加熱処理を行った後、温度を保持しつつ酸化性雰囲気に切り替えてさらに加熱処理を行うと好ましい。これは、減圧下または不活性雰囲気にて加熱処理を行うと、ＣＡＡＣ−ＯＳ膜中の不純物濃度を低減することができるが、同時に酸素欠損も生じてしまうためであり、このとき生じた酸素欠損を、酸化性雰囲気での加熱処理により低減することができる。
【０１６５】
ＣＡＡＣ−ＯＳ膜は、成膜時の基板加熱に加え、加熱処理を行うことで、膜中の不純物濃度を低減することが可能となる。
【０１６６】
具体的には、ＣＡＡＣ−ＯＳ膜中の水素濃度は、二次イオン質量分析（ＳＩＭＳ：Ｓｅｃｏｎｄａｒｙ  Ｉｏｎ  Ｍａｓｓ  Ｓｐｅｃｔｒｏｍｅｔｒｙ）において、２×１０２０ａｔｏｍｓ／ｃｍ３以下、好ましくは５×１０１９ａｔｏｍｓ／ｃｍ３以下、より好ましくは１×１０１９ａｔｏｍｓ／ｃｍ３以下、さらに好ましくは５×１０１８ａｔｏｍｓ／ｃｍ３以下とすることができる。
【０１６７】
また、ＣＡＡＣ−ＯＳ膜中の窒素濃度は、ＳＩＭＳにおいて、５×１０１９ａｔｏｍｓ／ｃｍ３未満、好ましくは５×１０１８ａｔｏｍｓ／ｃｍ３以下、より好ましくは１×１０１８ａｔｏｍｓ／ｃｍ３以下、さらに好ましくは５×１０１７ａｔｏｍｓ／ｃｍ３以下とすることができる。
【０１６８】
また、ＣＡＡＣ−ＯＳ膜中の炭素濃度は、ＳＩＭＳにおいて、５×１０１９ａｔｏｍｓ／ｃｍ３未満、好ましくは５×１０１８ａｔｏｍｓ／ｃｍ３以下、より好ましくは１×１０１８ａｔｏｍｓ／ｃｍ３以下、さらに好ましくは５×１０１７ａｔｏｍｓ／ｃｍ３以下とすることができる。
【０１６９】
また、ＣＡＡＣ−ＯＳ膜は、昇温脱離ガス分光法（ＴＤＳ：Ｔｈｅｒｍａｌ  Ｄｅｓｏｒｐｔｉｏｎ  Ｓｐｅｃｔｒｏｓｃｏｐｙ）分析によるｍ／ｚが２（水素分子など）である気体分子（原子）、ｍ／ｚが１８である気体分子（原子）、ｍ／ｚが２８である気体分子（原子）およびｍ／ｚが４４である気体分子（原子）の放出量が、それぞれ１×１０１９個／ｃｍ３以下、好ましくは１×１０１８個／ｃｍ３以下とすることができる。
【０１７０】
なお、ＴＤＳ分析にて放出量を測定する方法については、後述する酸素原子の放出量の測定方法を参照する。
【０１７１】
以上のようにして、結晶化度の高いＣＡＡＣ−ＯＳ膜を成膜することができる。
【０１７２】
本実施の形態は、適宜他の実施の形態、実施例と組み合わせて用いることができる。
【０１７３】
（実施の形態４）
本実施の形態では、本発明の一態様に係るトランジスタについて説明する。
【０１７４】
図７（Ａ）は本発明の一態様に係るトランジスタの上面図である。図７（Ａ）に示す一点鎖線Ａ１−Ａ２に対応する断面図を図７（Ｂ）に示す。また、図７（Ａ）に示す一点鎖線Ａ３−Ａ４に対応する断面図を図７（Ｃ）に示す。なお、簡単のため、図７（Ａ）においては、ゲート絶縁膜１１２などを省略して示す。
【０１７５】
図７（Ｂ）は、基板１００上に設けられた下地絶縁膜１０２と、下地絶縁膜１０２上に設けられたゲート電極１０４と、ゲート電極１０４上に設けられたゲート絶縁膜１１２と、ゲート絶縁膜１１２上にあり、ゲート電極１０４と重畳して設けられた酸化物半導体膜１０６と、酸化物半導体膜１０６上に設けられたソース電極１１６ａおよびドレイン電極１１６ｂと、酸化物半導体膜１０６、ソース電極１１６ａおよびドレイン電極１１６ｂ上に設けられた保護絶縁膜１１８と、を有するトランジスタの断面図である。なお、図７（Ｂ）では下地絶縁膜１０２の設けられた構造を示すが、これに限定されない。例えば、下地絶縁膜１０２が設けられない構造としても構わない。
【０１７６】
ここで、酸化物半導体膜１０６は、先の実施の形態で示した結晶化度の高いＩｎ−Ｚｎ酸化物膜を適用する。
【０１７７】
また、酸化物半導体膜１０６は、水素濃度を、２×１０２０ａｔｏｍｓ／ｃｍ３以下、好ましくは５×１０１９ａｔｏｍｓ／ｃｍ３以下、より好ましくは１×１０１９ａｔｏｍｓ／ｃｍ３以下、さらに好ましくは５×１０１８ａｔｏｍｓ／ｃｍ３以下とする。これは、酸化物半導体膜１０６に含まれる水素が、意図しないキャリアを生成することがあるためである。生成されたキャリアは、トランジスタのオフ電流を増大させ、かつトランジスタの電気特性を変動させる要因となる。
【０１７８】
基板１００に大きな制限はない。例えば、ガラス基板、セラミック基板、石英基板、サファイア基板などを、基板１００として用いてもよい。また、シリコンや炭化シリコンなどの単結晶半導体基板、多結晶半導体基板、シリコンゲルマニウムなどの化合物半導体基板、ＳＯＩ（Ｓｉｌｉｃｏｎ  Ｏｎ  Ｉｎｓｕｌａｔｏｒ）基板などを適用することも可能であり、これらの基板上に半導体素子が設けられたものを、基板１００として用いてもよい。
【０１７９】
また、基板１００として、第５世代（１０００ｍｍ×１２００ｍｍまたは１３００ｍｍ×１５００ｍｍ）、第６世代（１５００ｍｍ×１８００ｍｍ）、第７世代（１８７０ｍｍ×２２００ｍｍ）、第８世代（２２００ｍｍ×２５００ｍｍ）、第９世代（２４００ｍｍ×２８００ｍｍ）、第１０世代（２８８０ｍｍ×３１３０ｍｍ）などの大型ガラス基板を用いる場合、半導体装置の作製工程における加熱処理などで生じる基板１００の縮みによって、微細な加工が困難になる場合ある。そのため、前述したような大型ガラス基板を基板１００として用いる場合、加熱処理による縮みの小さいものを用いることが好ましい。例えば、基板１００として、４００℃、好ましくは４５０℃、さらに好ましくは５００℃の温度で１時間加熱処理を行った後の縮み量が１０ｐｐｍ以下、好ましくは５ｐｐｍ以下、さらに好ましくは３ｐｐｍ以下である大型ガラス基板を用いればよい。
【０１８０】
また、基板１００として、可とう性基板を用いてもよい。なお、可とう性基板上にトランジスタを設ける方法としては、非可とう性の基板上にトランジスタを作製した後、トランジスタを剥離し、可とう性基板である基板１００に転置する方法もある。その場合には、非可とう性基板とトランジスタとの間に剥離層を設けるとよい。
【０１８１】
下地絶縁膜１０２は、酸化アルミニウム、酸化マグネシウム、酸化シリコン、酸化窒化シリコン、酸化ガリウム、酸化ゲルマニウム、酸化イットリウム、酸化ジルコニウム、酸化ランタン、酸化ネオジム、酸化ハフニウムおよび酸化タンタルを一種以上含む絶縁膜から選択して、単層で、または積層で用いればよい。
【０１８２】
ゲート電極１０４は、Ａｌ、Ｔｉ、Ｃｒ、Ｃｏ、Ｎｉ、Ｃｕ、Ｙ、Ｚｒ、Ｍｏ、Ａｇ、ＴａおよびＷを一種以上含む、単体、窒化物、酸化物または合金を、単層で、または積層で用いればよい。
【０１８３】
ソース電極１１６ａおよびドレイン電極１１６ｂは、Ａｌ、Ｔｉ、Ｃｒ、Ｃｏ、Ｎｉ、Ｃｕ、Ｙ、Ｚｒ、Ｍｏ、Ａｇ、ＴａおよびＷを一種以上含む、単体、窒化物、酸化物または合金を、単層で、または積層で用いればよい。なお、ソース電極１１６ａとドレイン電極１１６ｂは同一組成であってもよいし、異なる組成であってもよい。
【０１８４】
なお、ソース電極１１６ａおよびドレイン電極１１６ｂが酸化物半導体膜１０６の下面で接する構造としても構わない。
【０１８５】
ゲート絶縁膜１１２は、酸化アルミニウム、酸化マグネシウム、酸化シリコン、酸化窒化シリコン、酸化ガリウム、酸化ゲルマニウム、酸化イットリウム、酸化ジルコニウム、酸化ランタン、酸化ネオジム、酸化ハフニウムおよび酸化タンタルを一種以上含む絶縁膜から選択して、単層で、または積層で用いればよい。
【０１８６】
保護絶縁膜１１８は、酸化アルミニウム、酸化マグネシウム、酸化シリコン、酸化窒化シリコン、酸化ガリウム、酸化ゲルマニウム、酸化イットリウム、酸化ジルコニウム、酸化ランタン、酸化ネオジム、酸化ハフニウムおよび酸化タンタルを一種以上含む絶縁膜から選択して、単層で、または積層で用いればよい。
【０１８７】
保護絶縁膜１１８は、例えば、１層目を酸化シリコン膜とし、２層目を窒化シリコン膜とした積層膜とすればよい。この場合、酸化シリコン膜は酸化窒化シリコン膜でも構わない。酸化シリコン膜は、欠陥密度の小さい酸化シリコン膜を用いると好ましい。具体的には、電子スピン共鳴（ＥＳＲ：Ｅｌｅｃｔｒｏｎ  Ｓｐｉｎ  Ｒｅｓｏｎａｎｃｅ）にてｇ値が２．００１の信号に由来するスピンのスピン密度が３×１０１７ｓｐｉｎｓ／ｃｍ３以下、好ましくは５×１０１６ｓｐｉｎｓ／ｃｍ３以下である酸化シリコン膜を用いる。窒化シリコン膜は水素およびアンモニアの放出量が少ない窒化シリコン膜を用いる。水素、アンモニアの放出量は、ＴＤＳ（Ｔｈｅｒｍａｌ  Ｄｅｓｏｒｐｔｉｏｎ  Ｓｐｅｃｔｒｏｓｃｏｐｙ：昇温脱離ガス分光法）分析にて測定すればよい。また、窒化シリコン膜は、酸素を透過しない、またはほとんど透過しない窒化シリコン膜を用いる。
【０１８８】
保護絶縁膜１１８は、例えば、１層目を第１の酸化シリコン膜とし、２層目を第２の酸化シリコン膜とし、３層目を窒化シリコン膜とした積層膜とすればよい。この場合、第１の酸化シリコン膜または／およびだい２の酸化シリコン膜は酸化窒化シリコン膜でも構わない。第１の酸化シリコン膜は、欠陥密度の小さい酸化シリコン膜を用いると好ましい。具体的には、ＥＳＲにてｇ値が２．００１の信号に由来するスピンのスピン密度が３×１０１７ｓｐｉｎｓ／ｃｍ３以下、好ましくは５×１０１６ｓｐｉｎｓ／ｃｍ３以下である酸化シリコン膜を用いる。第２の酸化シリコン膜は、過剰酸素を有する酸化シリコン膜を用いる。窒化シリコン膜は水素およびアンモニアの放出量が少ない窒化シリコン膜を用いる。また、窒化シリコン膜は、酸素を透過しない、またはほとんど透過しない窒化シリコン膜を用いる。
【０１８９】
過剰酸素を含む酸化シリコン膜とは、加熱処理などによって酸素を放出することができる酸化シリコン膜をいう。また、過剰酸素を有する絶縁膜は、加熱処理によって酸素を放出する機能を有する絶縁膜である。
【０１９０】
加熱処理によって酸素を放出する膜は、ＴＤＳ分析によって１×１０１８ａｔｏｍｓ／ｃｍ３以上、１×１０１９ａｔｏｍｓ／ｃｍ３以上または１×１０２０ａｔｏｍｓ／ｃｍ３以上の酸素（酸素原子数に換算）を放出することもある。
【０１９１】
ここで、ＴＤＳ分析を用いた酸素の放出量の測定方法について、以下に説明する。
【０１９２】
測定試料をＴＤＳ分析したときの気体の全放出量は、放出ガスのイオン強度の積分値に比例する。そして標準試料との比較により、気体の全放出量を計算することができる。
【０１９３】
例えば、標準試料である所定の密度の水素を含むシリコンウェハのＴＤＳ分析結果、および測定試料のＴＤＳ分析結果から、測定試料の酸素分子の放出量（ＮＯ２）は、数式（１）で求めることができる。ここで、ＴＤＳ分析で得られる質量数３２で検出されるガスの全てが酸素分子由来と仮定する。質量数３２のものとしてほかにＣＨ３ＯＨがあるが、存在する可能性が低いものとしてここでは考慮しない。また、酸素原子の同位体である質量数１７の酸素原子および質量数１８の酸素原子を含む酸素分子についても、自然界における存在比率が極微量であるため考慮しない。
【０１９４】
【数１】
2014037623.tif 000003
【０１９５】
ＮＨ２は、標準試料から脱離した水素分子を密度で換算した値である。ＳＨ２は、標準試料をＴＤＳ分析したときのイオン強度の積分値である。ここで、標準試料の基準値を、ＮＨ２／ＳＨ２とする。ＳＯ２は、測定試料をＴＤＳ分析したときのイオン強度の積分値である。αは、ＴＤＳ分析におけるイオン強度に影響する係数である。数式（１）の詳細に関しては、特開平６−２７５６９７公報を参照する。なお、上記酸素の放出量は、電子科学株式会社製の昇温脱離分析装置ＥＭＤ−ＷＡ１０００Ｓ／Ｗを用い、標準試料として１×１０１６ａｔｏｍｓ／ｃｍ２の水素原子を含むシリコンウェハを用いて測定した。
【０１９６】
また、ＴＤＳ分析において、酸素の一部は酸素原子として検出される。酸素分子と酸素原子の比率は、酸素分子のイオン化率から算出することができる。なお、上述のαは酸素分子のイオン化率を含むため、酸素分子の放出量を評価することで、酸素原子の放出量についても見積もることができる。
【０１９７】
なお、ＮＯ２は酸素分子の放出量である。酸素原子に換算したときの放出量は、酸素分子の放出量の２倍となる。
【０１９８】
または、加熱処理によって酸素を放出する膜は、過酸化ラジカルを含むこともある。具体的には、過酸化ラジカルに起因するスピン密度が、５×１０１７ｓｐｉｎｓ／ｃｍ３以上であることをいう。なお、過酸化ラジカルを含む膜は、ＥＳＲにて、ｇ値が２．０１近傍に非対称の信号を有することもある。
【０１９９】
または、過剰酸素を含む絶縁膜は、酸素が過剰な酸化シリコン（ＳｉＯＸ（Ｘ＞２））であってもよい。酸素が過剰な酸化シリコン（ＳｉＯＸ（Ｘ＞２））は、シリコン原子数の２倍より多い酸素原子を単位体積当たりに含むものである。単位体積当たりのシリコン原子数および酸素原子数は、ラザフォード後方散乱法（ＲＢＳ：Ｒｕｔｈｅｒｆｏｒｄ  Ｂａｃｋｓｃａｔｔｅｒｉｎｇ  Ｓｐｅｃｔｒｏｍｅｔｒｙ）により測定した値である。
【０２００】
ゲート絶縁膜１１２および保護絶縁膜１１８の少なくとも一方は、過剰酸素を含む絶縁膜であると好ましい。
【０２０１】
ゲート絶縁膜１１２および保護絶縁膜１１８の少なくとも一方が過剰酸素を含む絶縁膜である場合、酸化物半導体膜１０６の酸素欠損を低減することができる。
【０２０２】
なお、図７に示したトランジスタに、バックゲート電極１１４を設けたものが図８に示すトランジスタである。
【０２０３】
図８（Ａ）は本発明の一態様に係るトランジスタの上面図である。図８（Ａ）に示す一点鎖線Ａ１−Ａ２に対応する断面図を図８（Ｂ）に示す。また、図８（Ａ）に示す一点鎖線Ａ３−Ａ４に対応する断面図を図８（Ｃ）に示す。なお、簡単のため、図８（Ａ）においては、ゲート絶縁膜１１２などを省略して示す。
【０２０４】
図８に示すトランジスタは、バックゲート電極１１４が設けられたことにより、しきい値電圧の制御が容易となる。また、ゲート電極１０４とバックゲート電極１１４とを接続することにより、トランジスタのオン電流を高めることができる。または、バックゲート電極１１４を負電位（トランジスタのソース電位よりも低い電位）またはソース電位とすることにより、トランジスタのオフ電流を低減することができる。
【０２０５】
次に、図７および図８とは異なる構造のトランジスタについて、図９を用いて説明する。
【０２０６】
図９（Ａ）は本発明の一態様に係るトランジスタの上面図である。図９（Ａ）に示す一点鎖線Ｃ１−Ｃ２に対応する断面図を図９（Ｂ）に示す。また、図９（Ａ）に示す一点鎖線Ｃ３−Ｃ４に対応する断面図を図９（Ｃ）に示す。なお、簡単のため、図９（Ａ）においては、ゲート絶縁膜３１２などを省略して示す。
【０２０７】
図９（Ｂ）は、基板３００上に設けられた下地絶縁膜３０２と、下地絶縁膜３０２上に設けられた酸化物半導体膜３０６と、酸化物半導体膜３０６上に設けられたソース電極３１６ａおよびドレイン電極３１６ｂと、酸化物半導体膜３０６、ソース電極３１６ａおよびドレイン電極３１６ｂ上に設けられたゲート絶縁膜３１２と、ゲート絶縁膜３１２上にあり、酸化物半導体膜３０６と重畳して設けられたゲート電極３０４と、を有するトランジスタの断面図である。なお、図９（Ｂ）では下地絶縁膜３０２の設けられた構造を示すが、これに限定されない。例えば、下地絶縁膜３０２が設けられない構造としても構わない。
【０２０８】
酸化物半導体膜３０６は、酸化物半導体膜１０６の記載を参照する。
【０２０９】
基板３００は、基板１００の記載を参照する。
【０２１０】
下地絶縁膜３０２は、保護絶縁膜１１８と同様の絶縁膜を用いればよい。なお、下地絶縁膜３０２を保護絶縁膜１１８の例として示した積層構造とする場合、積層する順番を反対にすればよい。
【０２１１】
なお、下地絶縁膜３０２は平坦性を有すると好ましい。具体的には、下地絶縁膜３０２は、平均面粗さ（Ｒａ）が１ｎｍ以下、０．３ｎｍ以下、または０．１ｎｍ以下にできる。
【０２１２】
Ｒａとは、ＪＩＳ  Ｂ  ０６０１：２００１（ＩＳＯ４２８７：１９９７）で定義されている算術平均粗さを曲面に対して適用できるよう三次元に拡張したものであり、「基準面から指定面までの偏差の絶対値を平均した値」で表現でき、数式（２）にて定義される。
【０２１３】
【数２】
2014037623.tif 000004
【０２１４】
ここで、指定面とは、粗さ計測の対象となる面であり、座標（（ｘ１，ｙ１，ｆ（ｘ１，ｙ１））（ｘ１，ｙ２，ｆ（ｘ１，ｙ２））（ｘ２，ｙ１，ｆ（ｘ２，ｙ１））（ｘ２，ｙ２，ｆ（ｘ２，ｙ２））の４点で表される四角形の領域とし、指定面をｘｙ平面に投影した長方形の面積をＳ０、基準面の高さ（指定面の平均の高さ）をＺ０とする。Ｒａは原子間力顕微鏡（ＡＦＭ：Ａｔｏｍｉｃ  Ｆｏｒｃｅ  Ｍｉｃｒｏｓｃｏｐｅ）にて測定可能である。
【０２１５】
また、下地絶縁膜３０２は、過剰酸素を含む絶縁膜であると好ましい。
【０２１６】
ソース電極３１６ａおよびドレイン電極３１６ｂは、ソース電極１１６ａおよびドレイン電極１１６ｂの記載を参照する。
【０２１７】
なお、ソース電極３１６ａおよびドレイン電極３１６ｂが酸化物半導体膜３０６の下面で接する構造としても構わない。
【０２１８】
ゲート絶縁膜３１２は、ゲート絶縁膜１１２と同様の絶縁膜を用いればよい。
【０２１９】
ゲート電極３０４は、ゲート電極１０４の記載を参照する。
【０２２０】
なお、図示しないが図９に示すトランジスタの下地絶縁膜３０２下にバックゲート電極が設けられても構わない。当該バックゲート電極は、バックゲート電極１１４の記載を参照する。
【０２２１】
次に、図７乃至図９とは異なる構造のトランジスタについて、図１０を用いて説明する。
【０２２２】
図１０（Ａ）は本発明の一態様に係るトランジスタの上面図である。図１０（Ａ）に示す一点鎖線Ｅ１−Ｅ２に対応する断面図を図１０（Ｂ）に示す。また、図１０（Ａ）に示す一点鎖線Ｅ３−Ｅ４に対応する断面図を図１０（Ｃ）に示す。なお、簡単のため、図１０（Ａ）においては、ゲート絶縁膜５１２などを省略して示す。
【０２２３】
図１０（Ｂ）は、基板５００上に設けられた下地絶縁膜５０２と、下地絶縁膜５０２上に設けられた酸化物半導体膜５０６と、酸化物半導体膜５０６上に設けられたゲート絶縁膜５１２と、ゲート絶縁膜５１２上にあり、酸化物半導体膜５０６と重畳して設けられたゲート電極５０４と、酸化物半導体膜５０６およびゲート電極５０４上に設けられた層間絶縁膜５１８と、を有するトランジスタの断面図である。なお、図１０（Ｂ）では下地絶縁膜５０２の設けられた構造を示すが、これに限定されない。例えば、下地絶縁膜５０２が設けられない構造としても構わない。
【０２２４】
図１０（Ｂ）に示す断面図では、層間絶縁膜５１８は、酸化物半導体膜５０６に達する開口部を有し、当該開口部を介して、層間絶縁膜５１８上に設けられた配線５２４ａおよび配線５２４ｂは酸化物半導体膜５０６と接する。
【０２２５】
なお、図１０（Ｂ）では、ゲート絶縁膜５１２がゲート電極５０４と重畳する領域のみに設けられているが、これに限定されない。例えば、ゲート絶縁膜５１２が酸化物半導体膜５０６を覆うように設けられていてもよい。また、ゲート電極５０４の側壁に接して側壁絶縁膜を有しても構わない。
【０２２６】
また、ゲート電極５０４の側壁に接して側壁絶縁膜を設ける場合、酸化物半導体膜５０６の側壁絶縁膜と重畳する領域は、ゲート電極５０４と重畳する領域よりも低抵抗であると好ましい。例えば、酸化物半導体膜５０６のゲート電極５０４と重畳しない領域は、酸化物半導体膜５０６を低抵抗化する不純物を有する領域であってもよい。また、欠陥によって低抵抗化された領域であってもよい。酸化物半導体膜５０６の側壁絶縁膜と重畳する領域が、ゲート電極５０４と重畳する領域よりも低抵抗であることにより、当該領域をＬＤＤ（Ｌｉｇｈｔｌｙ  Ｄｏｐｅｄ  Ｄｒａｉｎ）領域として機能する。トランジスタが、ＬＤＤ領域を有することによって、ＤＩＢＬ（Ｄｒａｉｎ  Ｉｎｄｕｃｅｄ  Ｂａｒｒｉｅｒ  Ｌｏｗｅｒｉｎｇ）およびホットキャリア劣化を抑制することができる。ただし、酸化物半導体膜５０６の側壁絶縁膜と重畳する領域をオフセット領域としても構わない。トランジスタが、オフセット領域を有することでも、ＤＩＢＬおよびホットキャリア劣化を抑制することができる。
【０２２７】
酸化物半導体膜５０６は、酸化物半導体膜１０６の記載を参照する。
【０２２８】
基板５００は、基板１００の記載を参照する。
【０２２９】
下地絶縁膜５０２は、下地絶縁膜３０２と同様の絶縁膜を用いればよい。
【０２３０】
ゲート絶縁膜５１２は、ゲート絶縁膜１１２と同様の絶縁膜を用いればよい。
【０２３１】
ゲート電極５０４は、ゲート電極１０４の記載を参照する。
【０２３２】
層間絶縁膜５１８は、酸化アルミニウム、酸化マグネシウム、酸化シリコン、酸化窒化シリコン、酸化ガリウム、酸化ゲルマニウム、酸化イットリウム、酸化ジルコニウム、酸化ランタン、酸化ネオジム、酸化ハフニウムおよび酸化タンタルを一種以上含む絶縁膜から選択して、単層で、または積層で用いればよい。
【０２３３】
配線５２４ａおよび配線５２４ｂは、Ａｌ、Ｔｉ、Ｃｒ、Ｃｏ、Ｎｉ、Ｃｕ、Ｙ、Ｚｒ、Ｍｏ、Ａｇ、ＴａおよびＷを一種以上含む、単体、窒化物、酸化物または合金を、単層で、または積層で用いればよい。なお、配線５２４ａと配線５２４ｂは同一組成であってもよいし、異なる組成であってもよい。
【０２３４】
なお、図示しないが図１０に示すトランジスタの下地絶縁膜５０２下にバックゲート電極が設けられても構わない。当該バックゲート電極は、バックゲート電極１１４の記載を参照する。
【０２３５】
図１０に示すトランジスタは、ゲート電極５０４と他の配線および電極との重畳する領域が小さいため、寄生容量が発生しにくく、トランジスタのスイッチング特性を高めることができる。また、トランジスタのチャネル長がゲート電極５０４の幅で決定されるため、チャネル長の小さい、微細なトランジスタを作製しやすい構造である。
【０２３６】
図７乃至図１０に示したトランジスタは、先の実施の形態で示した結晶化度の高いＩｎ−Ｚｎ酸化物膜を酸化物半導体膜として用いたトランジスタである。従って、安定した電気特性を有する。なお、本実施の形態で示したトランジスタを、表示装置、記憶装置、ＣＰＵなどの半導体装置へ適用することで、信頼性に優れた半導体装置が実現ができる。
【０２３７】
本実施の形態は、他の実施の形態および実施例と適宜組み合わせて用いることができる。
【０２３８】
（実施の形態５）
本実施の形態では、先の実施の形態で示したトランジスタを適用した表示装置について説明する。
【０２３９】
表示装置に設けられる表示素子としては液晶素子（液晶表示素子ともいう。）、発光素子（発光表示素子ともいう。）などを用いることができる。発光素子は、電流または電圧によって輝度が制御される素子をその範疇に含んでおり、具体的には無機ＥＬ（Ｅｌｅｃｔｒｏ  Ｌｕｍｉｎｅｓｃｅｎｃｅ）、有機ＥＬなどを含む。また、電子インクなど、電気的作用によりコントラストが変化する表示媒体も表示素子として適用することができる。本実施の形態では、表示装置の一例としてＥＬ素子を用いた表示装置および液晶素子を用いた表示装置について説明する。
【０２４０】
なお、本実施の形態における表示装置は、表示素子が封止された状態にあるパネルと、該パネルにコントローラを含むＩＣなどを実装した状態にあるモジュールとを含む。
【０２４１】
また、本実施の形態における表示装置は画像表示デバイス、表示デバイス、または光源（照明装置含む）を指す。また、コネクター、例えばＦＰＣ、ＴＣＰが取り付けられたモジュール、ＴＣＰの先にプリント配線板が設けられたモジュールまたは表示素子にＣＯＧ方式によりＩＣ（集積回路）が直接実装されたモジュールも全て表示装置に含むものとする。
【０２４２】
図１１は、ＥＬ素子を用いた表示装置の一例を示す上面図、断面図および画素の回路図である。
【０２４３】
図１１（Ａ）は、ＥＬ素子を用いた表示装置の上面図である。ＥＬ素子を有する表示装置は、基板１００と、基板７００と、シール材７３４と、駆動回路７３５と、駆動回路７３６と、画素７３７と、ＦＰＣ７３２と、を有する。シール材７３４は、画素７３７、駆動回路７３５および駆動回路７３６を囲むように基板１００と基板７００との間に設けられる。なお、駆動回路７３５または／および駆動回路７３６をシール材７３４の外側に設けても構わない。
【０２４４】
図１１（Ｂ）は、図１１（Ａ）の一点鎖線Ｍ−Ｎに対応するＥＬ素子を用いた表示装置の断面図である。ＦＰＣ７３２は、端子７３１を介して配線７３３と接続される。なお、配線７３３は、ゲート電極１０４と同一層である。
【０２４５】
なお、図１１（Ｂ）は、トランジスタ７４１とキャパシタ７４２とが、同一平面に設けられた例を示す。このような構造とすることで、キャパシタ７４２をトランジスタ７４１のゲート電極、ゲート絶縁膜およびソース電極（ドレイン電極）と同一平面に作製することができる。このように、トランジスタ７４１とキャパシタ７４２とを同一平面に設けることにより、表示装置の作製工程を短縮化し、生産性を高めることができる。
【０２４６】
図１１（Ｂ）では、トランジスタ７４１として、図７に示したトランジスタを適用した例を示す。そのため、トランジスタ７４１の各構成のうち、以下で特に説明しないものについては、先の実施の形態の説明を参照する。
【０２４７】
トランジスタ７４１およびキャパシタ７４２上には、絶縁膜７２０が設けられる。
【０２４８】
ここで、絶縁膜７２０および保護絶縁膜１１８には、トランジスタ７４１のソース電極１１６ａに達する開口部が設けられる。
【０２４９】
絶縁膜７２０上には、電極７８１が設けられる。電極７８１は、絶縁膜７２０および保護絶縁膜１１８に設けられた開口部を介してトランジスタ７４１のソース電極１１６ａと接する。
【０２５０】
電極７８１上には、電極７８１に達する開口部を有する隔壁７８４が設けられる。
【０２５１】
隔壁７８４上には、隔壁７８４に設けられた開口部で電極７８１と接する発光層７８２が設けられる。
【０２５２】
発光層７８２上には、電極７８３が設けられる。
【０２５３】
電極７８１、発光層７８２および電極７８３の重畳する領域が、発光素子７１９となる。
【０２５４】
なお、絶縁膜７２０は、保護絶縁膜１１８の記載を参照する。または、ポリイミド樹脂、アクリル樹脂、エポキシ樹脂、シリコーン樹脂などの樹脂膜を用いても構わない。
【０２５５】
発光層は、一層に限定されず、複数種の発光層などを積層して設けてもよい。例えば、第１の中間層、第１の発光層、第２の中間層、第２の発光層、第３の中間層、第３の発光層および第４の中間層の順番で積層した構造とすればよい。このとき、第１の発光層、第２の発光層および第３の発光層に適切な発光色の発光層を用いると演色性の高い、または発光効率の高い、発光素子７１９を形成することができる。
【０２５６】
発光層を複数種積層して設けることで、白色光を得てもよい。図１１（Ｂ）には示さないが、白色光を着色層を介して取り出す構造としても構わない。
【０２５７】
ここでは発光層７８２を３層および中間層を４層設けた例を示しているが、これに限定されるものではなく、適宜発光層の数および中間層の数を変更することができる。例えば、第１の中間層、第１の発光層、第２の中間層、第２の発光層および第３の中間層のみで構成することもできる。また、第１の中間層、第１の発光層、第２の中間層、第２の発光層、第３の発光層および第４の中間層で構成し、第３の中間層を省いた構造としても構わない。
【０２５８】
また、中間層は、正孔注入層、正孔輸送層、電子輸送層および電子注入層などを積層構造で用いることができる。なお、中間層は、これらの層を全て備えなくてもよい。これらの層は適宜選択して設ければよい。なお、同様の機能を有する層を重複して設けてもよい。また、中間層としてキャリア発生層のほか、電子リレー層などを適宜加えてもよい。
【０２５９】
電極７８１は、可視光透過性を有する導電膜を用いればよい。可視光透過性を有するとは、可視光領域（例えば４００ｎｍ〜８００ｎｍの波長範囲）における平均の透過率が７０％以上、特に８０％以上であることをいう。
【０２６０】
電極７８１としては、例えば、先の実施の形態で示した結晶性の高いＩｎ−Ｚｎ酸化物膜を用いればよい。または、電極７８１としては、Ｉｎ−Ｚｎ−Ｗ酸化物膜、Ｉｎ−Ｓｎ酸化物膜、Ｉｎ酸化物膜、Ｚｎ酸化物膜およびＳｎ酸化物膜などの酸化物膜を用いればよい。また、前述の酸化物膜は、Ａｌ、Ｇａ、Ｓｂ、Ｆなどが微量添加されてもよい。また、光を透過する程度の金属薄膜（好ましくは、５ｎｍ〜３０ｎｍ程度）を用いることもできる。例えば５ｎｍの膜厚を有するＡｇ膜、Ｍｇ膜またはＡｇ−Ｍｇ合金膜を用いてもよい。
【０２６１】
または、電極７８１は、可視光を効率よく反射する膜が好ましい。電極７８１は、例えば、リチウム、アルミニウム、チタン、マグネシウム、ランタン、銀、シリコンまたはニッケルを含む膜を用いればよい。
【０２６２】
電極７８３は、電極７８１として示した膜から選択して用いることができる。ただし、電極７８１が可視光透過性を有する場合は、電極７８３が可視光を効率よく反射すると好ましい。また、電極７８１が可視光を効率よく反射する場合は、電極７８３が可視光透過性を有すると好ましい。
【０２６３】
なお、電極７８１および電極７８３を図１１（Ｂ）に示す構造で設けているが、電極７８１と電極７８３を入れ替えても構わない。アノードとして機能する電極には、仕事関数の大きい導電膜を用いることが好ましく、カソードとして機能する電極には仕事関数の小さい導電膜を用いることが好ましい。ただし、アノードと接してキャリア発生層を設ける場合には、仕事関数を考慮せずに様々な導電膜をアノードに用いることができる。
【０２６４】
隔壁７８４は、保護絶縁膜１１８の記載を参照する。または、ポリイミド樹脂、アクリル樹脂、エポキシ樹脂、シリコーン樹脂などの樹脂膜を用いても構わない。
【０２６５】
発光素子７１９と接続するトランジスタ７４１は、安定した電気特性を有する。そのため、表示品位の高い表示装置を提供することができる。
【０２６６】
図１１（Ｃ）はＥＬ素子を用いた表示装置の画素の回路図である。ＥＬ素子を用いた表示装置の画素は、スイッチ素子７４３と、トランジスタ７４１と、キャパシタ７４２と、発光素子７１９と、を有する。
【０２６７】
トランジスタ７４１のゲートはスイッチ素子７４３の一端およびキャパシタ７４２の一端と電気的に接続される。トランジスタ７４１のソースは発光素子７１９の一端と電気的に接続される。トランジスタ７４１のドレインはキャパシタ７４２の他端と電気的に接続され、電源電位ＶＤＤが与えられる。スイッチ素子７４３の他端は信号線７４４と電気的に接続される。発光素子７１９の他端は定電位が与えられる。なお、定電位は接地電位ＧＮＤまたはそれより小さい電位とする。
【０２６８】
スイッチ素子７４３としては、トランジスタを用いると好ましい。トランジスタを用いることで、画素の面積を小さくでき、解像度の高い表示装置とすることができる。また、スイッチ素子７４３として、先の実施の形態で示した酸化物半導体膜を用いたトランジスタを用いてもよい。スイッチ素子７４３として当該トランジスタを用いることで、トランジスタ７４１と同一工程によってスイッチ素子７４３を作製することができ、表示装置の生産性を高めることができる。
【０２６９】
次に、液晶素子を用いた表示装置について説明する。図１２は、液晶素子を用いた表示装置の一例を示す断面図および画素の回路図である。
【０２７０】
なお、液晶素子を用いた表示装置も、上面図はＥＬ素子を用いた表示装置と概略同様である。図１１（Ａ）の一点鎖線Ｍ−Ｎに対応する液晶素子を用いた表示装置の断面図を図１２（Ａ）に示す。図１２（Ａ）において、ＦＰＣ７３２は、端子７３１を介して配線７３３と接続される。なお、配線７３３は、電極７９１と同一層である。
【０２７１】
図１２（Ａ）には、トランジスタ７５１とキャパシタ７５２とが、同一平面に設けられた例を示す。このような構造とすることで、キャパシタ７５２をトランジスタ７５１のゲート電極、ゲート絶縁膜およびソース電極（ドレイン電極）と同一平面に作製することができる。このように、トランジスタ７５１とキャパシタ７５２とを同一平面に設けることにより、表示装置の作製工程を短縮化し、生産性を高めることができる。
【０２７２】
トランジスタ７５１としては、先の実施の形態で示したトランジスタを適用することができる。図１２（Ａ）においては、図７に示したトランジスタを適用した例を示す。そのため、トランジスタ７５１の各構成のうち、以下で特に説明しないものについては、先の実施の形態の説明を参照する。
【０２７３】
トランジスタ７５１およびキャパシタ７５２上には、絶縁膜７２１が設けられる。
【０２７４】
ここで、絶縁膜７２１および保護絶縁膜１１８には、トランジスタ７５１のドレイン電極１１６ｂに達する開口部が設けられる。
【０２７５】
絶縁膜７２１上には、電極７９１が設けられる。電極７９１は、絶縁膜７２１および保護絶縁膜１１８に設けられた開口部を介してトランジスタ７５１のドレイン電極１１６ｂと接する。
【０２７６】
電極７９１上には、配向膜として機能する絶縁膜７９２が設けられる。
【０２７７】
絶縁膜７９２上には、液晶層７９３が設けられる。
【０２７８】
液晶層７９３上には、配向膜として機能する絶縁膜７９４が設けられる。
【０２７９】
絶縁膜７９４上には、スペーサ７９５が設けられる。
【０２８０】
スペーサ７９５および絶縁膜７９４上には、電極７９６が設けられる。
【０２８１】
電極７９６上には、基板７９７が設けられる。
【０２８２】
なお、絶縁膜７２１は、保護絶縁膜１１８の記載を参照する。または、ポリイミド樹脂、アクリル樹脂、エポキシ樹脂、シリコーン樹脂などの樹脂膜を用いても構わない。
【０２８３】
液晶層７９３は、サーモトロピック液晶、低分子液晶、高分子液晶、高分子分散型液晶、強誘電性液晶、反強誘電性液晶などを用いればよい。これらの液晶は、条件により、コレステリック相、スメクチック相、キュービック相、カイラルネマチック相、等方相などを示す。
【０２８４】
なお、液晶層７９３として、ブルー相を示す液晶を用いてもよい。その場合、配向膜として機能する絶縁膜７９２および絶縁膜７９４を設けない構成とすればよい。
【０２８５】
電極７９１は、可視光透過性を有する導電膜を用いればよい。
【０２８６】
電極７９１としては、例えば、先の実施の形態で示した結晶性の高いＩｎ−Ｚｎ酸化物膜を用いればよい。または、電極７９１としては、Ｉｎ−Ｚｎ−Ｗ酸化物膜、Ｉｎ−Ｓｎ酸化物膜、Ｉｎ酸化物膜、Ｚｎ酸化物膜およびＳｎ酸化物膜などの酸化物膜を用いればよい。また、前述の酸化物膜は、Ａｌ、Ｇａ、Ｓｂ、Ｆなどが微量添加されてもよい。また、光を透過する程度の金属薄膜（好ましくは、５ｎｍ〜３０ｎｍ程度）を用いることもできる。
【０２８７】
または、電極７９１は、可視光を効率よく反射する膜が好ましい。電極７９１は、例えば、アルミニウム、チタン、クロム、銅、モリブデン、銀、タンタルまたはタングステンを含む膜を用いればよい。
【０２８８】
電極７９６は、電極７９１として示した膜から選択して用いることができる。ただし、電極７９１が可視光透過性を有する場合は、電極７９６が可視光を効率よく反射すると好ましい。また、電極７９１が可視光を効率よく反射する場合は、電極７９６が可視光透過性を有すると好ましい。
【０２８９】
なお、電極７９１および電極７９６を図１２（Ａ）に示す構造で設けているが、電極７９１と電極７９６を入れ替えても構わない。
【０２９０】
絶縁膜７９２および絶縁膜７９４は、有機化合物または無機化合物から選択して用いればよい。
【０２９１】
スペーサ７９５は、有機化合物または無機化合物から選択して用いればよい。なお、スペーサ７９５の形状は、柱状、球状など様々にとることができる。
【０２９２】
電極７９１、絶縁膜７９２、液晶層７９３、絶縁膜７９４および電極７９６の重畳する領域が、液晶素子７５３となる。
【０２９３】
基板７９７は、ガラス、樹脂または金属などを用いればよい。基板７９７は可とう性を有してもよい。
【０２９４】
図１２（Ｂ）は、液晶素子を用いた表示装置の画素の構成例を示す回路図である。図１２（Ｂ）に示す画素７５０は、トランジスタ７５１と、キャパシタ７５２と、液晶素子７５３とを有する。なお、液晶素子とは、一対の電極間に液晶の充填された素子をいう。
【０２９５】
トランジスタ７５１では、ソースおよびドレインの一方が信号線７５５に電気的に接続され、ゲートが走査線７５４に電気的に接続されている。
【０２９６】
キャパシタ７５２では、一方の電極がトランジスタ７５１のソースおよびドレインの他方に電気的に接続され、他方の電極が共通電位を供給する配線に電気的に接続されている。
【０２９７】
液晶素子７５３では、一方の電極がトランジスタ７５１のソースおよびドレインの他方に電気的に接続され、他方の電極が共通電位を供給する配線に電気的に接続されている。なお、上述のキャパシタ７５２の他方の電極が電気的に接続する配線に与えられる共通電位と、液晶素子７５３の他方の電極に与えられる共通電位とが異なる電位であってもよい。
【０２９８】
本実施の形態は、適宜他の実施の形態、実施例と組み合わせて用いることができる。
【０２９９】
（実施の形態６）
本実施の形態では、先の実施の形態で示した半導体装置を適用した電子機器の例について説明する。
【０３００】
図１３（Ａ）は携帯型情報端末である。図１３（Ａ）に示す携帯型情報端末は、筐体９３００と、ボタン９３０１と、マイクロフォン９３０２と、表示部９３０３と、スピーカ９３０４と、カメラ９３０５と、を具備し、携帯型電話機としての機能を有する。本発明の一形態は、本体内部にある演算装置、無線回路または記憶回路に適用することができる。または、本発明の一態様は表示部９３０３に適用することができる。
【０３０１】
図１３（Ｂ）は、ディスプレイである。図１３（Ｂ）に示すディスプレイは、筐体９３１０と、表示部９３１１と、を具備する。本発明の一形態は、本体内部にある演算装置、無線回路または記憶回路に適用することができる。または、本発明の一態様は表示部９３１１に適用することができる。
【０３０２】
図１３（Ｃ）は、デジタルスチルカメラである。図１３（Ｃ）に示すデジタルスチルカメラは、筐体９３２０と、ボタン９３２１と、マイクロフォン９３２２と、表示部９３２３と、を具備する。本発明の一形態は、本体内部にある演算装置、無線回路または記憶回路に適用することができる。または、本発明の一態様は表示部９３２３に適用することができる。
【０３０３】
図１３（Ｄ）は２つ折り可能な携帯情報端末である。図１３（Ｄ）に示す２つ折り可能な携帯情報端末は、筐体９６３０、表示部９６３１ａ、表示部９６３１ｂ、留め具９６３３、操作スイッチ９６３８、を有する。本発明の一形態は、本体内部にある演算装置、無線回路または記憶回路に適用することができる。または、本発明の一態様は表示部９６３１ａおよび表示部９６３１ｂに適用することができる。
【０３０４】
なお、表示部９６３１ａまたは／および表示部９６３１ｂは、一部または全部をタッチパネルとすることができ、表示された操作キーに触れることでデータ入力などを行うことができる。
【０３０５】
本発明の一態様に係る半導体装置を用いることで、安定した性能を有する電子機器を提供することができる。
【０３０６】
本実施の形態は、適宜他の実施の形態、実施例と組み合わせて用いることができる。
【実施例１】
【０３０７】
本実施例では、多結晶Ｉｎ−Ｚｎ酸化物を含むスパッタリング用ターゲットおよびＩｎ−Ｚｎ酸化物膜の結晶状態を評価した。
【０３０８】
スパッタリング用ターゲットである試料は、実施の形態１で示した方法を適用して作製したものである。ここで、Ｉｎ２Ｏ３粉末およびＺｎＯ粉末のｍｏｌ数比を１：１とした。
【０３０９】
次に、試料の結晶粒マップを図１４（Ａ）に、結晶粒径のヒストグラムを図１４（Ｂ）に、それぞれ示す。なお、測定した領域は１６μｍ×１６μｍの四角形で、ステップは０．０６μｍとした。当該条件においては、結晶粒の粒径が０．０６μｍ未満程度は結晶粒として数えることができない。従って、０．２μｍ未満として測定される結晶粒は、具体的には０．０６μｍ以上０．２μｍ未満の結晶粒である。
【０３１０】
表１に、ＥＢＳＤより得られた試料の結晶粒の粒径および個数を示す。
【０３１１】
【表１】
2014037623.tif 000005
【０３１２】
なお、試料に含まれる結晶粒の平均粒径は０．７１μｍであった。また、全体に対する０．０６μｍ以上１μｍ未満の結晶粒の割合は８０．３％、０．０６μｍ以上０．８μｍ未満の結晶粒の割合は６５．３％、０．０６μｍ以上０．６μｍ未満の結晶粒の割合は４５．８％、０．０６μｍ以上０．４μｍ未満の結晶粒の割合は２２．１％であった。
【０３１３】
次に、試料をスパッタリング用ターゲットとし、Ｉｎ−Ｚｎ酸化物膜を成膜した。
【０３１４】
Ｉｎ−Ｚｎ酸化物膜は、石英基板上に１００ｎｍの厚さで成膜した。成膜には、ＤＣマグネトロンスパッタリング法を用いた。そのほかの成膜条件は、電力を１００Ｗ、圧力を０．４Ｐａ、基板加熱温度を２００℃、酸素ガスを１５ｓｃｃｍとした。
【０３１５】
次に、試料をスパッタリング用ターゲットに用いて成膜したＩｎ−Ｚｎ酸化物膜に対しＸ線回折（ＸＲＤ：Ｘ−Ｒａｙ  Ｄｉｆｆｒａｃｔｉｏｎ）装置を用い、結晶状態を評価した。測定は、Ｏｕｔ−ｏｆ−ｐｌａｎｅ法による２θ／ωスキャンにて行った。結果を図１５に示す。
【０３１６】
図１５より、Ｉｎ−Ｚｎ酸化物膜はいずれも３０°近傍にピークを有することがわかった。なお、２０°から２５°の間に石英基板起因のピークがある。即ち、試料をスパッタリング用ターゲットに用いて成膜した酸化物膜中の結晶が、特定の結晶方位に配向性を有していることがわかった。
【０３１７】
次に、Ｉｎ−Ｚｎ酸化物膜の断面の原子配列を観察した（図１６（Ａ）参照。）。断面の原子配列は、日立透過電子顕微鏡Ｈ−９０００ＮＡＲを用い、高分解能ＴＥＭ像（明視野像および回折像の複合解析像）を観察した。なお、加速電圧３００ｋＶとした。
【０３１８】
図１６（Ａ）より、Ｉｎ−Ｚｎ酸化物膜は、上面に平行に規則的な原子配列を有することがわかった。当該観察領域において電子線回折を測定し、回折パターンを図１６（Ｂ）に示す。なお、電子線回折の測定は、日立電界放出形透過電子顕微鏡ＨＦ−２０００を用いた。なお、加速電圧は２００ｋＶとした。
【０３１９】
図１６（Ｂ）の回折パターンより、最も強い回折を示す回折スポットＡの面間距離（ｄ値ともいう。）は０．２９５ｎｍ、回折スポットＢのｄ値は０．２６６ｎｍ、回折スポットＣのｄ値は０．１６５ｎｍであった。また、スポットＯ（透過波または原点ともいう。）を基準とし、回折スポットＡ、回折スポットＢおよび回折スポットＣが為す角度は、∠ＡＯＢが６９°、∠ＡＯＣが３５°、∠ＢＯＣが３４°であった。
【０３２０】
ここで、Ｉｎ−Ｚｎ酸化物の結晶面とｄ値の関係を表２に示す。なお、表２では、Ｉｎ２ＺｎＯ４の三方晶およびＩｎ２Ｚｎ２Ｏ５の六方晶の場合を示す。
【０３２１】
【表２】
2014037623.tif 000006
【０３２２】
また、Ｉｎ２ＺｎＯ４の三方晶およびＩｎ２Ｚｎ２Ｏ５の六方晶において、二種の結晶面の為す角度を表３に示す。
【０３２３】
【表３】
2014037623.tif 000007
【０３２４】
なお、表２および表３を作成するにあたり、ＪＣＰＤＳカードのＮｏ．２０−１４４２、Ｙ．  Ｙａｎ  ｅｔ．ａｌ，  Ａｐｐｌ．  Ｐｈｙｓ．  Ｌｅｔｔ．  ７３，  ２５８５  （１９９８）、およびＪ．  Ｌ．  Ｆ．  Ｄａ  Ｓｉｌｖａ  ｅｔ．ａｌ，  Ｐｈｙｓ．  Ｒｅｖ．  Ｌｅｔｔ．  １００，  ２５５５０１  （２００８）を参考とした。
【０３２５】
図１６（Ａ）に示す断面像および図１６（Ｂ）に示す回折パターンより、Ｉｎ−Ｚｎ酸化物膜がＩｎ２ＺｎＯ４の三方晶である場合、回折スポットＡは（０  ０  ９）面、回折スポットＢが（１  ０  ３）面、回折スポットＣが（１  ０  １２）面を示すことがわかる。また、Ｉｎ−Ｚｎ酸化物膜がＩｎ２Ｚｎ２Ｏ５の六方晶である場合、回折スポットＡは（０  ０  ８）面、回折スポットＢが（１  ０  ４）面、回折スポットＣが（１  ０  １２）面を示すことがわかる。従って、最も強い回折を示す回折スポットＡが（０  ０  ９）面または（０  ０  ８）面を示すことから、Ｉｎ−Ｚｎ酸化物膜は、六方晶である場合も、三方晶を六方晶系として表した場合にもｃ軸配向性を有していることがわかる。
【０３２６】
本実施例より、平均粒径の小さい多結晶Ｉｎ−Ｚｎ酸化物を含むスパッタリング用ターゲットを用いて成膜したＩｎ−Ｚｎ酸化物膜は、高い結晶性を有することがわかる。
【符号の説明】
【０３２７】
１００    基板
１０２    下地絶縁膜
１０４    ゲート電極
１０６    酸化物半導体膜
１１２    ゲート絶縁膜
１１４    バックゲート電極
１１６ａ    ソース電極
１１６ｂ    ドレイン電極
１１８    保護絶縁膜
３００    基板
３０２    下地絶縁膜
３０４    ゲート電極
３０６    酸化物半導体膜
３１２    ゲート絶縁膜
３１６ａ    ソース電極
３１６ｂ    ドレイン電極
５００    基板
５０２    下地絶縁膜
５０４    ゲート電極
５０６    酸化物半導体膜
５１２    ゲート絶縁膜
５１８    層間絶縁膜
５２４ａ    配線
５２４ｂ    配線
７００    基板
７１９    発光素子
７２０    絶縁膜
７２１    絶縁膜
７３１    端子
７３２    ＦＰＣ
７３３    配線
７３４    シール材
７３５    駆動回路
７３６    駆動回路
７３７    画素
７４１    トランジスタ
７４２    キャパシタ
７４３    スイッチ素子
７４４    信号線
７５０    画素
７５１    トランジスタ
７５２    キャパシタ
７５３    液晶素子
７５４    走査線
７５５    信号線
７８１    電極
７８２    発光層
７８３    電極
７８４    隔壁
７９１    電極
７９２    絶縁膜
７９３    液晶層
７９４    絶縁膜
７９５    スペーサ
７９６    電極
７９７    基板
１０００    スパッタリング用ターゲット
１００１    イオン
１００２    スパッタ粒子
１００３    被成膜面
４０００    成膜装置
４００１    大気側基板供給室
４００２    大気側基板搬送室
４００３ａ    ロードロック室
４００３ｂ    アンロードロック室
４００４    搬送室
４００５    基板加熱室
４００６ａ    成膜室
４００６ｂ    成膜室
４００６ｃ    成膜室
４０３２ａ    スパッタリング用ターゲット
４０３２ｂ    スパッタリング用ターゲット
４０３３ａ    カソードマグネット
４０３３ｂ    カソードマグネット
４０３５    基板ホルダ
４１０１    カセットポート
４１０２    アライメントポート
４１０３    搬送ロボット
４１０４    ゲートバルブ
４１０５    加熱ステージ
４１０６    ターゲット
４１０７    防着板
４１０８    基板ステージ
４１０９    基板
４１１０    クライオトラップ
４１１１    ステージ
４２００    真空ポンプ
４２０１    クライオポンプ
４２０２    ターボ分子ポンプ
４３００    マスフローコントローラ
４３０１    精製機
４３０２    ガス加熱機構
９３００    筐体
９３０１    ボタン
９３０２    マイクロフォン
９３０３    表示部
９３０４    スピーカ
９３０５    カメラ
９３１０    筐体
９３１１    表示部
９３２０    筐体
９３２１    ボタン
９３２２    マイクロフォン
９３２３    表示部
９６３０    筐体
９６３１ａ    表示部
９６３１ｂ    表示部
９６３３    留め具
９６３８    操作スイッチ
【図１】
2014037623.tif 000008
【図２】
2014037623.tif 000009
【図３】
2014037623.tif 000010
【図４】
2014037623.tif 000011
【図５】
2014037623.tif 000012
【図６】
2014037623.tif 000013
【図７】
2014037623.tif 000014
【図８】
2014037623.tif 000015
【図９】
2014037623.tif 000016
【図１０】
2014037623.tif 000017
【図１１】
2014037623.tif 000018
【図１２】
2014037623.tif 000019
【図１３】
2014037623.tif 000020
【図１５】
2014037623.tif 000021
【図１７】
2014037623.tif 000022
【図１４】
2014037623.tif 000023
【図１６】
2014037623.tif 000024